(57)【要約】【課題】段差を有する基材に対して高画質にインクジェット印刷可能な印刷物の製造方法を提供する。【解決手段】インクジェットヘッドＨを用いて基材Ｓにインクを印刷することにより印刷物を得る印刷工程を備え、インクジェットヘッドＨが複数のインク吐出口ｈａ，ｈｂを有し、基材Ｓが、インク吐出口ｈａに対する最短距離Ｄａと、インク吐出口ｈｂに対する最短距離Ｄｂとが異なる複数の印刷位置Ａ，Ｂを有し、印刷工程において、インク吐出口ｈａのインク及びインク吐出口ｈｂのインクの印刷位置Ａ，Ｂにおける着弾時間の差が０．２０ｍｓ以下である、印刷物の製造方法。【選択図】図１
2020100106.tif 000002
【特許請求の範囲】
【請求項１】
インクジェットヘッドを用いて基材にインクを印刷することにより印刷物を得る印刷工程を備え、
前記インクジェットヘッドが複数のインク吐出口を有し、
前記基材が、一の前記インク吐出口に対する最短距離と、他の前記インク吐出口に対する最短距離とが異なる複数の印刷位置を有し、
前記印刷工程において、前記一のインク吐出口の前記インク及び前記他のインク吐出口の前記インクの前記印刷位置における着弾時間の差が０．２０ｍｓ以下である、印刷物の製造方法。
【請求項２】
前記印刷工程において、前記一のインク吐出口の前記インクの前記印刷位置までの平均飛翔速度と、前記他のインク吐出口の前記インクの前記印刷位置までの平均飛翔速度とが異なる、請求項１に記載の印刷物の製造方法。
【請求項３】
前記印刷工程において、前記一のインク吐出口から前記インクを吐出させる前に、前記他のインク吐出口から前記インクを吐出させる、請求項１又は２に記載の印刷物の製造方法。
【請求項４】
前記印刷工程の前に、前記印刷位置の位置情報を取得する工程を更に備える、請求項１〜３のいずれか一項に記載の印刷物の製造方法。
【請求項５】
基材にインクを印刷するインクジェットヘッドを備え、
前記インクジェットヘッドが複数のインク吐出口を有し、
前記基材が、一の前記インク吐出口に対する最短距離と、他の前記インク吐出口に対する最短距離とが異なる複数の印刷位置を有し、
前記印刷において、前記一のインク吐出口の前記インク及び前記他のインク吐出口の前記インクの前記印刷位置における着弾時間の差が０．２０ｍｓ以下である、印刷装置。
【発明の詳細な説明】
【技術分野】
【０００１】
本発明は、印刷物の製造方法及び印刷装置に関する。
【背景技術】
【０００２】
インクジェット記録方式は、非常に微細なノズルからインク（インク液滴）を基材（被記録媒体）に直接吐出し、インクを付着させて文字や画像を得る記録方式である（例えば、下記特許文献１参照）。インクジェット記録方式では、デジタル可変データによるオンデマンド印刷が可能なことに加え、基材に対して非接触で印刷可能であるという大きなメリットがある。
【先行技術文献】
【特許文献】
【０００３】
【特許文献１】特開２０１７−１７７３５３号公報
【発明の概要】
【発明が解決しようとする課題】
【０００４】
インクジェット記録方式の「非接触印刷」という強みを活かし、インクジェット記録方式では、２．５Ｄプリント、３Ｄプリント等のように、段差を有する基材（被印刷面に段差を有する基材）に対する印刷需要が今後高まることが見込まれる。そのため、インクジェット記録方式においては、段差を有する基材に対して高画質にインクジェット印刷することにより印刷物を得ることが求められる。
【０００５】
本発明は、段差を有する基材に対して高画質にインクジェット印刷可能な印刷物の製造方法及び印刷装置を提供することを目的とする。
【課題を解決するための手段】
【０００６】
段差を有する基材に対するインクジェット印刷では、印刷位置（基材上の座標）に応じて、インクジェットヘッドからの距離（液滴飛翔距離）が異なる。そのため、インクジェットヘッドを用いたインクジェット記録方式においては、インクジェットヘッドからの距離の違いに起因してインクの着弾位置にズレが生じ、印刷物の画質が低下する場合がある。これに対し、本発明者は、複数のインク吐出口から吐出されるインクの印刷位置における着弾時間の差を低減することに着想し、本発明を見出した。
【０００７】
本発明の一側面に係る印刷物の製造方法は、インクジェットヘッドを用いて基材にインクを印刷することにより印刷物を得る印刷工程を備え、前記インクジェットヘッドが複数のインク吐出口を有し、前記基材が、一の前記インク吐出口に対する最短距離と、他の前記インク吐出口に対する最短距離とが異なる複数の印刷位置を有し、前記印刷工程において、前記一のインク吐出口の前記インク及び前記他のインク吐出口の前記インクの前記印刷位置における着弾時間の差が０．２０ｍｓ以下である。
【０００８】
本発明の他の一側面に係る印刷装置は、基材にインクを印刷するインクジェットヘッドを備え、前記インクジェットヘッドが複数のインク吐出口を有し、前記基材が、一の前記インク吐出口に対する最短距離と、他の前記インク吐出口に対する最短距離とが異なる複数の印刷位置を有し、前記印刷において、前記一のインク吐出口の前記インク及び前記他のインク吐出口の前記インクの前記印刷位置における着弾時間の差が０．２０ｍｓ以下である。
【０００９】
前述の印刷物の製造方法及び印刷装置によれば、段差を有する基材に対して高画質にインクジェット印刷できる。
【発明の効果】
【００１０】
本発明によれば、段差を有する基材に対して高画質にインクジェット印刷可能な印刷物の製造方法及び印刷装置を提供することができる。
【図面の簡単な説明】
【００１１】
【図１】段差を有する基材に対する印刷を説明するための図である。
【発明を実施するための形態】
【００１２】
以下、本発明の実施形態について詳細に説明する。なお、本明細書において、「（メタ）アクリル酸」とは、アクリル酸、及び、それに対応するメタクリル酸の総称を表し、「（メタ）アクリレート」等の他の類似の表現においても同様である。
【００１３】
本実施形態に係る印刷物の製造方法は、インクジェットヘッドを用いて基材（被記録媒体、被印刷体）にインクを印刷することにより印刷物を得る印刷工程を備え、インクジェットヘッドが複数のインク吐出口を有し、基材が、一のインク吐出口に対する最短距離と、他のインク吐出口に対する最短距離とが異なる複数の印刷位置を有し、印刷工程において、前記一のインク吐出口のインク及び前記他のインク吐出口のインクの印刷位置における着弾時間の差（前記一のインク吐出口のインクの着弾時刻と前記他のインク吐出口のインクの着弾時刻との差）が０．２０ｍｓ以下である。本実施形態では、段差を有する基材として、インク吐出口に対する最短距離が異なる複数の印刷位置を有する基材にインクを印刷することができる。
【００１４】
本実施形態では、インクが複数の印刷位置に同時に又は略同時に着弾し、着弾時間の差が０．２０ｍｓ以下である。着弾時とは、インク液滴が、基材に接触した時を指す。本実施形態では、インクが少なくとも２つの印刷位置に同時に又は略同時に着弾すればよく、３つ以上の印刷位置においてインクが同時に又は略同時に着弾してもよい。印刷位置における着弾速度（着地速度）は異なっていてよい。
【００１５】
図１（ａ）は、被印刷面に段差を有する基材Ｓと、インクジェットヘッドＨとの配置関係を水平方向から見た断面図である。基材Ｓは、印刷位置Ａと、印刷位置Ａよりも鉛直方向下方の高さに位置する印刷位置Ｂとを有している。インクジェットヘッドＨは、印刷位置Ａの鉛直方向上方に位置するインク吐出口ｈａと、印刷位置Ｂの鉛直方向上方に位置するインク吐出口ｈｂと、を有している。この場合、インクジェットヘッドＨのインク吐出口ｈａから印刷位置Ａまでの距離Ｄａは、インクジェットヘッドＨのインク吐出口ｈｂから印刷位置Ｂまでの距離Ｄｂよりも短い。そのため、基材Ｓに対するインクジェット印刷では、印刷位置（基材上の座標）に応じて、インクジェットヘッドＨからの距離（液滴飛翔距離）が異なる。距離Ｄｂが距離Ｄａよりも長いことから、インク吐出口ｈｂから吐出されるインクは、印刷位置Ｂに着弾するまでに時間を要すると共に、飛翔速度が減速しやすい。
【００１６】
図１（ｂ）及び図１（ｃ）は、基材Ｓを鉛直方向上方（インクジェットヘッドＨ側）から見た図面である。ここで、基材ＳをインクジェットヘッドＨに対して相対移動させた場合（図１（ｂ）及び図１（ｃ）において、基材Ｓが矢印方向（インク吐出口の配列方向に直交する方向）に移動する場合）、従来の印刷物の製造方法のように印刷位置Ａ及び印刷位置Ｂにインクが同時に又は略同時に着弾しない場合には、図１（ｂ）に示すように着弾位置にズレが生じて画質が低下する。一方、本実施形態に係る印刷物の製造方法によれば、印刷位置Ａ及び印刷位置Ｂにインクを同時に又は略同時に着弾させることにより、図１（ｃ）に示すように着弾位置にズレが生じることが抑制されるため、インクジェット記録方式（インクジェット印刷法）において、段差を有する基材に対して高画質にインクジェット印刷可能であり、高画質の印刷物を得ることができる。このように、本実施形態に係る印刷物の製造方法によれば、インクジェットヘッドのインク吐出口と、段差を有する基材との相対位置を変化させつつ印刷する場合（例えば、インクジェットヘッド、及び／又は、段差を有する基材を移動させつつ印刷する場合）であっても、段差を有する基材に対して高画質にインクジェット印刷可能であり、高画質の印刷物を得ることができる。
【００１７】
ところで、インクジェットヘッドからの距離の違いに起因してインクの着弾位置にズレが生じることにより印刷物の画質が低下する事象は、印刷速度が高まるほど顕著となる。一方、本実施形態に係る印刷物の製造方法によれば、高い印刷速度（例えば１００ｍ／ｍｉｎ以上）であっても、段差を有する基材に対する高画質・高速印刷が達成できる。
【００１８】
着弾時間の差は、高画質の印刷物を得やすい観点から、０．１５ｍｓ以下が好ましく、０．１０ｍｓ以下がより好ましく、０．０８ｍｓ以下が更に好ましく、０．０５ｍｓ以下が特に好ましく、０．０３ｍｓ以下が極めて好ましく、０ｍｓ（インクが同時に着弾すること）が非常に好ましい。
【００１９】
着弾時間の差を調整する方法としては、各インク吐出口から印刷位置までの平均飛翔速度、各インク吐出口からのインクの吐出のタイミング等を調整する方法が挙げられる。
【００２０】
本実施形態に係る印刷物の製造方法は、印刷工程において、一のインク吐出口のインクの印刷位置までの平均飛翔速度と、他のインク吐出口のインクの印刷位置までの平均飛翔速度とが異なる態様であってよい。例えば、一のインク吐出口と印刷位置との最短距離Ｌ１が、他のインク吐出口と印刷位置との最短距離Ｌ２よりも短い場合、前記一のインク吐出口のインクの平均飛翔速度Ｖ１は、前記他のインク吐出口のインクの平均飛翔速度Ｖ２よりも遅く、双方のインク吐出口からインクを同時に吐出する場合、Ｖ２／Ｖ１＞Ｌ２／Ｌ１の関係に調整することができる。
【００２１】
本実施形態に係る印刷物の製造方法は、印刷工程において、一のインク吐出口からインクを吐出させる前に、他のインク吐出口からインクを吐出させる態様であってよい。この場合、一のインク吐出口と印刷位置との最短距離は、他のインク吐出口と印刷位置との最短距離よりも短くてよい。例えば、印刷位置までの最短距離Ｌ１を有する一のインク吐出口のインクの平均飛翔速度Ｖ１と、印刷位置までの最短距離Ｌ２を有する他のインク吐出口のインクの平均飛翔速度Ｖ２とについて、一のインク吐出時の時刻と他のインク吐出時の時刻との差ΔＴは、「ΔＴ＞｜Ｌ２／Ｖ２−Ｌ１／Ｖ１｜」の関係に調整することができる。
【００２２】
着弾時間の差を調整する複数の方法を組み合わせてよい。例えば、印刷工程において、一のインク吐出口からのインクの平均飛翔速度と、他のインク吐出口からのインクの平均飛翔速度とが異なる状態で、一のインク吐出口からインクを吐出させる前に、他のインク吐出口からインクを吐出させてもよい。複数の方法を組み合わせることにより、一のインク吐出口と印刷位置との最短距離が他のインク吐出口と印刷位置との最短距離よりも短い場合であっても、前記一のインク吐出口のインクの平均飛翔速度が前記他のインク吐出口のインクの平均飛翔速度よりも速くてもよく、前記一のインク吐出口からインクを吐出させた後に前記他のインク吐出口からインクを吐出させてもよい。
【００２３】
印刷工程では、インクジェットヘッドのインク吐出口と、段差を有する基材との相対位置を変化させつつインクを印刷してよい。例えば、インクジェットヘッド、及び／又は、段差を有する基材を移動させつつインクを印刷することができる。複数のインク吐出口の配列方向は、段差を有する基材の移動方向（搬送方向）に垂直であってよく、インクジェットヘッドの移動方向に垂直であってよい。印刷工程における印刷方式としては、ワンパス方式（シングルパス方式）、スキャン方式（シャトル方式）等が挙げられる。
【００２４】
基材は、インク吐出口に対する最短距離が下記範囲である印刷位置を有してよい。最短距離は、１０ｍｍ以下、６ｍｍ以下、５ｍｍ以下、４ｍｍ以下、３ｍｍ以下、又は、２ｍｍ以下であってよい。インク吐出口に対する最短距離の印刷位置間の差（段差の大きさ）は、５ｍｍ以下、４ｍｍ以下、３ｍｍ以下、又は、２ｍｍ以下であってよい。
【００２５】
本実施形態では、段差を有する基材（被記録媒体。例えば、表面に凹凸を有する凹凸基材）にインクを印刷することにより印刷物を得る。基材としては、複写機で一般的に使用されているコピー用紙（ＰＰＣ紙）等の、インク吸収性に優れた被記録媒体（インクの吸収層を有する被記録媒体等）、インクの吸収性の低い難吸収性の被記録媒体、インクの吸収性を有しない非吸収性の被記録媒体などが挙げられる。具体的には、普通紙、布帛、段ボール、木材（建材等）、インクジェット専用紙、アート紙、コート紙、微塗工紙、プラスチックフィルム等が挙げられる。基材の構成材料としては、セルロース、プラスチック、ガラス、セラミック等が挙げられる。
【００２６】
インクの吸水性の低い難吸収性の被記録媒体として、インク中の溶媒を吸収しにくい着色層が表面に設けられた段ボール、印刷本紙等のアート紙、コート紙（例えば軽量コート紙）、微塗工紙などが使用できる。これら難吸収性の被記録媒体は、セルロースを主体とした、一般に表面処理されていない上質紙や中性紙等の表面にコート材を塗布してコート層を設けたものであり、王子製紙株式会社製の「ＯＫエバーライトコート」及び日本製紙株式会社製の「オーロラＳ」等の微塗工紙；王子製紙株式会社製の「ＯＫコートＬ」及び日本製紙株式会社製の「オーロラＬ」等の軽量コート紙（Ａ３）；王子製紙株式会社製の「ＯＫトップコート＋（坪量１０４．７ｇ／ｍ２、接触時間１００ｍｓｅｃにおける吸水量（以下の吸水量は同じ）４．９ｇ／ｍ２）」；日本製紙株式会社製の「オーロラコート」；ＵＰＭ社製のＦｉｎｅｓｓｅ  Ｇｌｏｓｓ（ＵＰＭ社製、坪量１１５ｇ／ｍ２、吸水量３．１ｇ／ｍ２）及びＦｉｎｅｓｓ  Ｍａｔｔ（坪量１１５ｇ／ｍ２、吸水量４．４ｇ／ｍ２）等のコート紙（Ａ２、Ｂ２）；王子製紙株式会社製の「ＯＫ金藤＋」及び三菱製紙株式会社製の「特菱アート」等のアート紙（Ａ１）などのプラスチックフィルムを使用することが使用できる。
【００２７】
インクの吸収性を有しない非吸水性の被記録媒体としては、例えば、食品用の包装材料に使用されているもの等のプラスチックフィルムを使用することができる。
【００２８】
プラスチックフィルムとしては、ポリエチレンテレフタレート、ポリエチレンナフタレート等のポリエステルフィルム；ポリエチレン、ポリプロピレン等のポリオレフィンフィルム；ナイロン等のポリアミド系フィルム；ポリスチレンフィルム；ポリビニルアルコールフィルム；ポリ塩化ビニルフィルム；ポリカーボネートフィルム；ポリアクリロニトリルフィルム；ポリ乳酸フィルムなどが挙げられる。プラスチックフィルムとしては、ポリエステルフィルム、ポリオレフィンフィルム、又は、ポリアミド系フィルムが好ましく、ポリエチレンテレフタレート、ポリプロピレン、又は、ナイロンがより好ましい。プラスチックフィルムとしては、ガスバリア性を有するものを使用することが可能であり、例えば、ポリ塩化ビニリデン等を含む層を前記プラスチックフィルムの片面又は両面に有するフィルム；アルミニウム等の金属層や、シリカ、アルミナ等の金属酸化物を含有する蒸着層を有するフィルムなどを使用することができる。
【００２９】
プラスチックフィルムは、未延伸フィルムであってもよいが、１軸又は２軸方向に延伸されたものでもよい。フィルムの表面は、未処理であってもよく、コロナ放電処理、オゾン処理、低温プラズマ処理、フレーム処理、グロー放電処理等の、接着性を向上させるための各種処理を施したものが好ましい。
【００３０】
プラスチックフィルムの膜厚は、用途に応じて適宜変更されるが、例えば軟包装用途である場合は、柔軟性、耐久性及び耐カール性を有しているものとして、膜厚は、１０〜１００μｍであることが好ましく、１０〜３０μｍであることがより好ましい。この具体例としては、東洋紡株式会社製のパイレン、エスペット（いずれも登録商標）等が挙げられる。
【００３１】
本実施形態は、前記被記録媒体の中でも、もっぱらインクに含まれる溶媒を吸収しやすい板紙によって構成される段ボール；前記板紙の表面にインク中の溶媒を吸収しにくい着色層が設けられた段ボール；プラスチックフィルム；布帛などへの印刷に好適に使用することができる。
【００３２】
段ボールとしては、例えば、波形に成形された中芯の片面又は両面にライナーを貼り合わせたものを使用することができ、片面段ボール、両面段ボール、複両面段ボール、複々両面段ボール等を使用することができる。
【００３３】
本実施形態は、具体的には、インクに含まれる溶媒を吸収しやすい板紙によって構成される段ボール；前記板紙の表面にインク中の溶媒を吸収しにくい着色層や防水層等が設けられた段ボールなどへの印刷に好適に使用することができる。
【００３４】
段ボールのうち、表面に着色層や防水層等が設けられた段ボールは、例えば、前記板紙によって構成される段ボールの表面に、着色剤や防水剤を例えばカーテンコート方式やロールコート方式等によって塗布し塗膜を形成したものを使用することができる。
【００３５】
前記着色層としては、例えば、白色度７０％以上であるものが挙げられる。
【００３６】
段ボールが有する着色層や防水層等の層に関して、段ボール等の被記録媒体の記録面と水との接触時間１００ｍｓｅｃにおける被記録媒体の吸水量は、印刷物の防水効果を得やすい観点から、１０ｇ／ｍ２以下が好ましい。
【００３７】
印刷工程における基材（例えば被記録媒体の記録面）は、温められていてよい。また、本実施形態に係る印刷物の製造方法は、印刷工程の後に、基材（例えば被記録媒体の記録面）を温める加熱工程を備えていてよい。これらの場合における基材の温度は、インクジェットヘッドのインク吐出口と基材との距離が長い場合であっても、基材の表面にインクが着弾する際にスジや混色の発生が抑制された印刷物を製造しやすい観点から、２０〜８０℃であってよく、２５〜８０℃であってよく、４０〜８０℃であってよく、４０〜６０℃であってよく、４０〜５０℃であってよい。基材の温度は、意図的に温められることなくこれらの温度を有していてもよい。
【００３８】
基材の温度の調整方法としては、例えば、基材の印刷面側（上面側）、下面側又は側面側から、直接、赤外線、マイクロ波等を照射し加温する方法；赤外線、マイクロ波等によって加温された風を当てることによって加温する方法などが挙げられる。また、前記調整方法としては、例えば、基材が載置されるステージ、搬送台又は搬送ロール等が、電熱線、赤外線、マイクロ波、温風等によって加温され、その熱が基材に伝熱させる方法が挙げられる。具体的には、前記調整方法としては、電熱線等による加熱手段が設けられた搬送ロール（ヒートローラー）、搬送台、ステージ等を使用する方法が挙げられる。
【００３９】
赤外線を用いた加熱方法としては、例えば、タングステン線を用いたハロゲンヒーター、ニクロム線を用いた石英管ヒーター、カーボンヒーター等を備えた放射熱型乾燥機を使用する方法が挙げられ、中でも、放射率の高い短波長赤外線ヒーター、中波長赤外線ヒーター、中波長カーボンヒーター等を備えた放射熱型乾燥機を使用する方法が好ましい。
【００４０】
本実施形態に係る印刷物の製造方法は、印刷工程の前に、基材（段差を有する基材）における印刷位置の位置情報を取得する位置情報取得工程を備えてよい。位置情報取得工程では、例えば、基材の表面構造に関する情報を取得することにより印刷位置の位置情報を取得することができる。位置情報取得工程では、印刷位置の位置情報として、インクジェットヘッドのインク吐出口と印刷位置との間の距離を取得してよい。位置情報取得工程では、基材の表面の一部又は全部における位置情報を取得できる。
【００４１】
印刷工程で使用されるインクの３２℃における粘度は、下記の範囲が好ましい。インクの粘度は、安定した連続吐出性が得られやすいこと等により高画質な印刷物を得やすい観点から、２０ｍＰａ・ｓ以下が好ましく、１５ｍＰａ・ｓ以下がより好ましく、１２ｍＰａ・ｓ以下が更に好ましく、１０ｍＰａ・ｓ以下が特に好ましい。インクの粘度は、安定した連続吐出性が得られやすいこと等により高画質な印刷物を得やすい観点から、１ｍＰａ・ｓ以上が好ましく、３ｍＰａ・ｓ以上がより好ましく、５ｍＰａ・ｓ以上が更に好ましく、７ｍＰａ・ｓ以上が特に好ましく、８ｍＰａ・ｓ以上が極めて好ましく、９ｍＰａ・ｓ以上が非常に好ましい。これらの観点から、インクの粘度は、１〜２０ｍＰａ・ｓが好ましく、５〜２０ｍＰａ・ｓがより好ましく、８〜１５ｍＰａ・ｓが更に好ましい。
【００４２】
インクの粘度は、Ｅ型粘度計に相当する円錐平板形（コーン・プレート形）回転粘度計を使用し、下記条件にて測定できる。
測定装置：ＴＶＥ−２５形粘度計（東機産業株式会社製、ＴＶＥ−２５  Ｌ）
校正用標準液：ＪＳ２０
測定温度：３２℃
回転速度：１０〜１００ｒｐｍ
注入量：１２００μＬ
【００４３】
印刷工程で使用されるインクにおける静的表面張力は、下記の範囲が好ましい。インクの静的表面張力は、安定した連続吐出性が得られやすいこと等により高画質な印刷物を得やすい観点から、２０ｍＮ／ｍ以上が好ましく、２５ｍＮ／ｍ以上が好ましく、３０ｍＮ／ｍ以上が更に好ましい。インクの静的表面張力は、高画質な印刷物を得やすい観点から、５０ｍＮ／ｍ以下が好ましく、４０ｍＮ／ｍ以下がより好ましく、３５ｍＮ／ｍ以下が更に好ましい。これらの観点から、インクの静的表面張力は、２０〜５０ｍＮ／ｍが好ましく、２５〜４０ｍＮ／ｍがより好ましい。インクの静的表面張力は、２５℃における静的表面張力である。インクの静的表面張力は、例えば、界面活性剤を用いることにより調整することができる。
【００４４】
印刷工程で使用されるインクは、例えば、水性媒体（Ａ）及び色材（Ｂ）を含有することができる。インクは、水性媒体を含有する水性インクであってよい。また、インクの構成成分としては、樹脂成分（Ｃ）、尿素結合を有する化合物（Ｄ）（以下、場合により「化合物（Ｄ）」という）、有機溶剤（Ｅ）、界面活性剤（Ｆ）、カルボニル基と反応し得る構造を有する化合物（Ｇ）（以下、場合により「化合物（Ｇ）」という）、その他の添加剤等を用いることができる。
【００４５】
インクは、耐擦過性に優れた印刷物を得やすい観点から、樹脂成分（Ｃ）を含有することが好ましい。インクは、印刷物のセット性（基材の表面のインクが剥離しない性能）を向上させる観点から、化合物（Ｄ）を含有することが好ましい。これらの観点から、インクは、樹脂成分（Ｃ）及び化合物（Ｄ）を含有することが好ましい。本実施形態では、色材（Ｂ）、樹脂成分（Ｃ）、化合物（Ｄ）等が、溶媒である水性媒体（Ａ）に溶解又は分散していることが好ましい。
【００４６】
（水性媒体（Ａ））
インクは、溶媒として水性媒体（Ａ）を含有することができる。水性媒体（Ａ）としては、水を使用することができる。水性媒体（Ａ）は、有機溶剤（Ｅ）との混合溶媒として使用してよい。水としては、具体的には、イオン交換水、限外濾過水、逆浸透水、蒸留水等の純水又は超純水を使用することができる。
【００４７】
水性媒体（Ａ）の含有量は、セット性に優れ、インクジェット記録方式で吐出する場合に求められる高い吐出安定性を備えた、鮮明な印刷物を製造可能なインクを得やすい観点から、インク全量に対して、１〜９８質量％が好ましく、５〜９５質量％がより好ましい。
【００４８】
（色材（Ｂ））
色材（Ｂ）としては、公知慣用の顔料、染料等を使用することができる。中でも、色材（Ｂ）としては、耐候性等に優れた印刷物を製造しやすい観点から、顔料が好ましい。色材（Ｂ）としては、顔料が樹脂で被覆された着色剤を使用することもできる。
【００４９】
顔料としては、特に限定はなく、水性グラビアインクや水性インクジェット記録用インクにおいて通常使用される無機顔料又は有機顔料を使用することができる。無機顔料としては、例えば、酸化鉄や、コンタクト法、ファーネス法、サーマル法等の方法で製造されたカーボンブラックなどを使用することができる。有機顔料としては、例えば、アゾ顔料（アゾレーキ、不溶性アゾ顔料、縮合アゾ顔料、キレートアゾ顔料等を含む）、多環式顔料（フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等）、レーキ顔料（塩基性染料型キレート、酸性染料型キレート等）、ニトロ顔料、ニトロソ顔料、アニリンブラックなどを使用することができる。顔料としては、未酸性処理顔料及び酸性処理顔料のいずれも使用することができる。
【００５０】
前記顔料のうち、ブラックインクに使用可能なカーボンブラックとしては、例えば、三菱化学株式会社製のＮｏ．２３００、Ｎｏ．２２００Ｂ、Ｎｏ．９００、Ｎｏ．９６０、Ｎｏ．９８０、Ｎｏ．３３、Ｎｏ．４０、Ｎｏ，４５、Ｎｏ．４５Ｌ、Ｎｏ．５２、ＨＣＦ８８、ＭＡ７、ＭＡ８、ＭＡ１００等；コロンビア社製のＲａｖｅｎ５７５０、Ｒａｖｅｎ５２５０、Ｒａｖｅｎ５０００、Ｒａｖｅｎ３５００、Ｒａｖｅｎ１２５５、Ｒａｖｅｎ７００等；キャボット社製のＲｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｇｕｌ  ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００等；デグサ社製のＣｏｌｏｒ  Ｂｌａｃｋ  ＦＷ１、同ＦＷ２、同ＦＷ２Ｖ、同ＦＷ１８、同ＦＷ２００、同Ｓ１５０、同Ｓ１６０、同Ｓ１７０、Ｐｒｉｎｔｅｘ  ３５、同Ｕ、同Ｖ、同１４００Ｕ、Ｓｐｅｃｉａｌ  Ｂｌａｃｋ  ６、同５、同４、同４Ａ、ＮＩＰＥＸ１５０、ＮＩＰＥＸ１６０、ＮＩＰＥＸ１７０、ＮＩＰＥＸ１８０等を使用することができる。
【００５１】
イエローインクに使用可能な顔料の具体例としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。マゼンタインクに使用可能な顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１７６、１８４、１８５、２０２、２０９、２６９、２８２等；Ｃ．Ｉ．ピグメントバイオレット１９などが挙げられる。シアンインクに使用可能な顔料の具体例としては、Ｃ．Ｉ．ピグメントブルー１、２、３、１５、１５：３、１５：４、１６、２２、６０、６３、６６等が挙げられる。
【００５２】
白インクに使用可能な顔料の具体例としては、シリカ類、ケイ酸カルシウム、アルミナ、アルミナ水和物、酸化チタン、酸化亜鉛、タルク、クレイ等が挙げられる。これらは表面処理されていてもよい。
【００５３】
顔料は、インク中に安定に存在させるために、水性媒体（Ａ）に良好に分散させる手段を講じてあることが好ましい。前記手段としては、例えば、（ｉ）顔料を樹脂成分（Ｃ）（顔料分散剤）と共に、後述の分散方法で水性媒体（Ａ）中に分散させる方法；（ｉｉ）顔料の表面に分散性付与基（親水性官能基及び／又はその塩）を、直接に、又は、アルキル基、アルキルエーテル基、アリール基等を介して間接的に結合させた自己分散型顔料を水性媒体（Ａ）に分散及び／又は溶解させる方法が挙げられる。
【００５４】
自己分散型顔料としては、例えば、顔料に物理的処理又は化学的処理を施し、分散性付与基、又は、分散性付与基を有する活性種を顔料の表面に結合（グラフト）させたものを使用することができる。自己分散型顔料は、例えば、真空プラズマ処理、次亜ハロゲン酸及び／又は次亜ハロゲン酸塩による酸化処理；オゾンによる酸化処理；水中で酸化剤により顔料表面を酸化する湿式酸化法；ｐ−アミノ安息香酸を顔料表面に結合させることにより、フェニル基を介してカルボキシル基を結合させる方法等によって製造することができる。
【００５５】
自己分散型顔料を含有する水性インクは、顔料分散剤を含む必要がないため、顔料分散剤に起因する発泡等がほとんどなく、吐出安定性に優れたインクを調製しやすい。また、自己分散型顔料を含有する水性インクは、取り扱いが容易で、顔料分散剤に起因する大幅な粘度上昇が抑えられるため、顔料をより多く含有することが可能となり、印字濃度の高い印刷物の製造に使用することができる。
【００５６】
自己分散型顔料としては、市販品を利用することも可能であり、そのような市販品としては、マイクロジェットＣＷ−１（商品名、オリヱント化学工業株式会社製）、ＣＡＢ−Ｏ−ＪＥＴ２００、ＣＡＢ−Ｏ−ＪＥＴ３００（以上、商品名、キャボット社製）等が挙げられる。
【００５７】
色材（Ｂ）の含有量は、スジの発生を防止しやすい観点、及び、色材（Ｂ）の優れた分散安定性を維持し、かつ、印刷物の印字濃度や耐擦過性を向上させやすい観点から、インクの全量に対して、０．５〜２０質量％が好ましく、０．５質量％を超え２０質量％以下がより好ましく、１〜２０質量％が更に好ましく、１．５〜１５質量％が特に好ましく、２〜１０質量％が極めて好ましく、２〜８質量％が非常に好ましく、２．５〜６質量％がより一層好ましい。
【００５８】
（樹脂成分（Ｃ））
インクは、樹脂成分（Ｃ）を含有してよい。樹脂成分（Ｃ）は、色材（Ｂ）として顔料を使用する場合、顔料分散剤として使用してよい。顔料分散剤は、水分散性能を有さない顔料粒子の表面に吸着等することで顔料粒子に水分散性を付与することができる。樹脂成分（Ｃ）は、バインダー樹脂として使用してよい。バインダー樹脂は、顔料とは独立して存在し、印刷画像の強度アップ（耐擦過性の向上）等に寄与することができる。
【００５９】
樹脂成分（Ｃ）としては、例えば、ポリビニルアルコール類；ポリビニルピロリドン類；アクリル酸−アクリル酸エステル共重合体等のアクリル系樹脂；スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体等のスチレン−アクリル系樹脂；スチレン−マレイン酸共重合体、スチレン−無水マレイン酸共重合体、ビニルナフタレン−アクリル酸共重合体等の水性樹脂；前記水性樹脂の塩；ポリビニルアルコール、ゼラチン、ポリエチレンオキサイド、ポリビニルピロリドン、ポリオレフィン、ウレタン系樹脂、デキストラン、デキストリン、カラーギーナン（κ、ι、λ等）、寒天、プルラン、水溶性ポリビニルブチラール、ヒドロキシエチルセルロース、カルボキシメチルセルロースなどを使用することができる。中でも、樹脂成分（Ｃ）としては、アクリル系樹脂及びスチレン−アクリル系樹脂からなる群より選ばれる１種以上を使用することが好ましい。樹脂成分（Ｃ）としては、味の素ファインテクノ株式会社製品のアジスパーＰＢシリーズ、ビックケミー・ジャパン株式会社製のＤｉｓｐｅｒｂｙｋシリーズ、ＢＡＳＦ社製のＥＦＫＡシリーズ、ＪＯＮＣＲＹＬシリーズ、日本ルーブリゾール株式会社製のＳＯＬＳＰＥＲＳＥシリーズ、エボニック社製のＴＥＧＯシリーズ等を使用することができる。
【００６０】
樹脂成分（Ｃ）としては、粗大粒子を著しく低減でき、その結果、インクをインクジェット記録方式で吐出する場合に求められる良好な吐出安定性を付与しやすい観点から、下記ポリマー（Ｃ１）が好ましい。
【００６１】
ポリマー（Ｃ１）としては、アニオン性基を有するものを使用することができる。中でも、水への溶解度が０．１ｇ／１００ｍＬ以下であり、かつ、塩基性化合物による前記アニオン性基の中和率を１００％にしたときに水中で微粒子を形成可能な数平均分子量１０００〜６０００のポリマーを使用することが好ましい。
【００６２】
ポリマー（Ｃ１）の水への溶解度は、次のように定義できる。すなわち、まず、目開き２５０μｍ及び９０μｍの篩を用いて２５０μｍ〜９０μｍの範囲に粒子径を整えたポリマー（Ｃ１）０．５ｇを、４００メッシュ金網を加工した袋に封入し、水５０ｍＬに浸漬、２５℃の温度下で２４時間緩やかに攪拌放置する。２４時間浸漬後、ポリマー（Ｃ１）を封入した４００メッシュ金網を、１１０℃に設定した乾燥機で２時間乾燥させる。ポリマー（Ｃ１）を封入した４００メッシュ金網の水浸漬前後の質量の変化を測定し、次式により溶解度を算出する。
溶解度［ｇ／１００ｍＬ］＝（浸漬前のポリマー封入４００メッシュ金網［ｇ］−浸漬後のポリマー封入４００メッシュ金網［ｇ］）×２
【００６３】
また、塩基性化合物によるアニオン性基の中和率を１００％にしたときに水中で微粒子を形成するか否かは、次のように判断できる。
（１）ポリマー（Ｃ１）の酸価を予め、ＪＩＳ試験方法Ｋ  ００７０−１９９２に基づく酸価測定方法により測定する。具体的には、テトラヒドロフランにポリマー（Ｃ１）０．５ｇを溶解させ、フェノールフタレインを指示薬として、０．１Ｍ水酸化カリウムアルコール溶液で滴定することにより酸価を求める。
（２）水５０ｍＬに対してポリマー（Ｃ１）を１ｇ添加後、得られた酸価を１００％中和するだけの０．１ｍｏｌ／Ｌ水酸化カリウム水溶液を加え、１００％中和とする。
（３）１００％中和させた液を、２５℃の温度下で、２時間超音波洗浄器（株式会社エスエヌディ製、超音波洗浄器ＵＳ−１０２、３８ｋＨｚ自励発振）中で超音波を照射させた後、２４時間室温で放置する。
【００６４】
２４時間放置後、液面から２ｃｍの深さにある液をサンプル液として、動的光散乱式粒子径分布測定装置（日機装株式会社製、動的光散乱式粒子径測定装置「マイクロトラック粒度分布計ＵＰＡ−ＳＴ１５０」）を用い、微粒子形成による光散乱情報が得られるか判定することにより、微粒子が存在するか確認する。
【００６５】
前記微粒子の粒子径は、ポリマー（Ｃ１）が形成する微粒子の水中での安定性をより一層向上させる観点から、５〜１０００ｎｍが好ましく、７〜７００ｎｍがより好ましく、１０〜５００ｎｍが更に好ましい。また、前記微粒子の粒度分布は、狭いほうがより分散安定性に優れる傾向にあるが、粒度分布が広い場合であっても、従来よりも優れた分散安定性を備えたインクを得ることができる。なお、前記粒子径及び粒度分布は、前記微粒子の測定方法と同様に、動的光散乱式粒子径分布測定装置（日機装株式会社製、動的光散乱式粒子径測定装置「マイクロトラック粒度分布計ＵＰＡ−ＳＴ１５０」）を用いて測定できる。
【００６６】
ポリマー（Ｃ１）の中和率は、次式により決定できる。
中和率（％）＝｛（塩基性化合物の質量［ｇ］×５６×１０００）／（ポリマー（Ｃ１）の酸価［ｍｇＫＯＨ／ｇ］×塩基性化合物の当量×ポリマー（Ｃ１）の質量［ｇ］）｝×１００
【００６７】
ポリマー（Ｃ１）の酸価は、ＪＩＳ試験方法Ｋ  ００７０−１９９２に基づいて測定できる。具体的には、テトラヒドロフランに試料０．５ｇを溶解させ、フェノールフタレインを指示薬として、０．１Ｍ水酸化カリウムアルコール溶液で滴定することにより求めることができる。
【００６８】
ポリマー（Ｃ１）の数平均分子量は、水性媒体（Ａ）中における顔料等の色材（Ｂ）の凝集などを効果的に抑制でき、色材（Ｂ）の良好な分散安定性を備えたインクを得やすい観点から、１０００〜６０００が好ましく、１３００〜５０００がより好ましく、１５００〜４５００が更に好ましい。なお、数平均分子量は、ＧＰＣ（ゲルパーミネーションクロマトグラフィー）によって測定されるポリスチレン換算の値とし、具体的には以下の条件で測定した値とする。
【００６９】
［数平均分子量（Ｍｎ）の測定方法］
ゲル・パーミエーション・クロマトグラフィー（ＧＰＣ）法により、下記の条件で測定した。
測定装置：高速ＧＰＣ装置（東ソー株式会社製「ＨＬＣ−８２２０ＧＰＣ」）
カラム：東ソー株式会社製の下記のカラムを直列に接続して使用する。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン
流速：１．０ｍＬ／分
注入量：１００μＬ（試料濃度０．４質量％のテトラヒドロフラン溶液）
標準試料：下記の標準ポリスチレンを用いて検量線を作成する。
｛標準ポリスチレン｝
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００７０】
ポリマー（Ｃ１）としては、水に対し、未中和の状態では不溶又は難溶性であり、かつ、１００％中和された状態では微粒子を形成するポリマーを使用することができ、親水性基であるアニオン性基のほかに疎水性基を１分子中に有するポリマーを用いることができる。
【００７１】
このようなポリマーとしては、例えば、疎水性基を有するポリマーブロックと、アニオン性基を有するポリマーブロックと、を有するブロックポリマーが挙げられる。ポリマー（Ｃ１）において、前記アニオン性基の数及び水への溶解度は、必ずしも、酸価や、ポリマー設計時のアニオン性基の数で特定されるものではなく、例えば、同一の酸価を有するポリマーであっても、分子量の低いものは水への溶解度が高くなる傾向にあり、分子量の高いものは水への溶解度は下がる傾向にある。このことから、ポリマー（Ｃ１）を水への溶解度で特定する。
【００７２】
ポリマー（Ｃ１）は、ホモポリマーであってもよいが、共重合体であることが好ましく、ランダムポリマーであっても、ブロックポリマーであっても、交互ポリマーであってもよいが、中でもブロックポリマーであることが好ましい。また、ポリマー（Ｃ１）は、分岐ポリマーであってもよいが、直鎖ポリマーであることが好ましい。
【００７３】
ポリマー（Ｃ１）は、設計の自由度からビニルポリマーであることが好ましく、所望される分子量や溶解度特性を有するビニルポリマーを製造する方法として、リビングラジカル重合、リビングカチオン重合、及び、リビングアニオン重合といった「リビング重合」を用いることにより製造することが好ましい。
【００７４】
中でも、ポリマー（Ｃ１）は（メタ）アクリレートモノマーを原料の１つとして用いて製造されるビニルポリマーであることが好ましく、そのようなビニルポリマーの製造方法としては、リビングラジカル重合又はリビングアニオン重合が好ましく、さらに、ブロックポリマーの分子量や各セグメントをより精密に設計できる観点から、リビングアニオン重合が好ましい。
【００７５】
リビングアニオン重合によって製造されるポリマー（Ｃ１）としては、具体的には、下記一般式（ｃ１）で表されるポリマーを用いることができる。
【００７６】
【化１】
2020100106.tif 000003
【００７７】
一般式（ｃ１）中、Ａ１は、有機リチウム開始剤残基を表し、Ａ２は、疎水性基を有するポリマーブロックを表し、Ａ３は、アニオン性基を有するポリマーブロックを表し、ｎは、１〜５の整数を表し、Ｂは、芳香族基又はアルキル基を表す。
【００７８】
一般式（ｃ１）中、Ａ１は、有機リチウム開始剤残基を表す。有機リチウム開始剤（重合開始剤）の具体例としては、メチルリチウム、エチルリチウム、プロピルリチウム、ブチルリチウム（ｎ−ブチルリチウム、ｓｅｃ−ブチルリチウム、ｉｓｏ−ブチルリチウム、ｔｅｒｔ−ブチルリチウム等）、ペンチルリチウム、へキシルリチウム、メトキシメチルリチウム、エトシキメチルリチウムなどのアルキルリチウム；ベンジルリチウム、α−メチルスチリルリチウム、１，１−ジフェニル−３−メチルペンチルリチウム、１，１−ジフェニルヘキシルリチウム、フェニルエチルリチウム等のフェニルアルキレンリチウム；ビニルリチウム、アリルリチウム、プロペニルリチウム、ブテニルリチウム等のアルケニルリチウム；エチニルリチウム、ブチニルリチウム、ペンチニルリチウム、ヘキシニルリチウム等のアルキニルリチウム；フェニルリチウム、ナフチルリチウム等のアリールリチウム；２−チエニルリチウム、４−ピリジルリチウム、２−キノリルリチウム等のヘテロ環リチウム；トリ（ｎ−ブチル）マグネシウムリチウム、トリメチルマグネシウムリチウム等のアルキルリチウムマグネシウム錯体などが挙げられる。
【００７９】
有機リチウム開始剤では、有機基とリチウムとの結合が開裂し有機基側に活性末端が生じ、そこから重合が開始される。したがって、得られるポリマー末端には有機リチウム由来の有機基が結合している。本明細書においては、当該ポリマー末端に結合した有機リチウム由来の有機基を「有機リチウム開始剤残基」と称する。例えば、メチルリチウムを開始剤として使用したポリマーであれば、有機リチウム開始剤残基はメチル基となり、ブチルリチウムを開始剤として使用したポリマーであれば、有機リチウム開始剤残基はブチル基となる。
【００８０】
一般式（ｃ１）中、Ａ２は、疎水性基を有するポリマーブロックを表す。Ａ２は、前述のとおり適度な溶解性のバランスを取る目的の他、顔料と接触したときに顔料への吸着の高い基であることが好ましく、同様の観点から、Ａ２は、芳香環又は複素環を有するモノマー由来の構造単位を有するポリマーブロックであることが好ましい。芳香環又は複素環を有するモノマー由来の構造単位を有するポリマーブロックとは、具体的には、スチレン系モノマー等の、芳香族環を有するモノマーや、ビニルピリジン系モノマー等の、複素環を有するモノマーを単独重合又は共重合して得たホモポリマー又はコポリマーのポリマーブロックである。
【００８１】
芳香環を有するモノマーとしては、スチレン、ｐ−ｔｅｒｔ−ブチルジメチルシロキシスチレン、ｏ−メチルスチレン、ｐ−メチルスチレン、ｐ−ｔｅｒｔ−ブチルスチレン、ｐ−ｔｅｒｔ−ブトキシスチレン、ｍ−ｔｅｒｔ−ブトキシスチレン、ｐ−ｔｅｒｔ−（１−エトキシメチル）スチレン、ｍ−クロロスチレン、ｐ−クロロスチレン、ｐ−フロロスチレン、α−メチルスチレン、ｐ−メチル−α−メチルスチレン等のスチレン系モノマーや、ビニルナフタレン、ビニルアントラセンなどが挙げられる。複素環を有するモノマーとしては、２−ビニルピリジン、４−ビニルピリジン等のビニルピリジン系モノマーなどが挙げられる。芳香環又は複素環を有するモノマーのそれぞれは、１種単独で又は２種以上を混合して用いることができる。
【００８２】
一般式（ｃ１）中、Ａ３は、アニオン性基を有するポリマーブロックを表す。Ａ３は、前述のとおり適度な溶解性を与える目的の他、顔料分散体となったときに水中で分散安定性を付与する目的がある。
【００８３】
ポリマーブロックＡ３におけるアニオン性基としては、カルボキシル基、スルホン酸基、燐酸基等が挙げられる。中でも、その調製し易さ、モノマー品種の豊富さ、入手し易さ等の観点から、カルボキシル基が好ましい。また、２つのカルボキシル基が分子内又は分子間において脱水縮合した酸無水基となっていてもよい。
【００８４】
Ａ３のアニオン性基の導入方法は特に限定はなく、例えば、アニオン性基がカルボキシル基の場合は、（メタ）アクリル酸を単独重合又は他のモノマーと共重合させて得たホモポリマー又はコポリマーのポリマーブロック（ＰＢ１）であってもよく、脱保護をすることにより、アニオン性基に再生可能な保護基を有する（メタ）アクリレートを単独重合又は他のモノマーと共重合させて得たホモポリマー又はコポリマーの、当該アニオン性基に再生可能な保護基の一部又は全てがアニオン性基に再生されたポリマーブロック（ＰＢ２）であってもよい。
【００８５】
ポリマーブロックＡ３で使用する（メタ）アクリル酸や（メタ）アクリレートとしては、具体的には、（メタ）アクリル酸、（メタ）アクリル酸メチル、（メタ）アクリル酸エチル、（メタ）アクリル酸ｉｓｏ−プロピル、（メタ）アクリル酸アリル、（メタ）アクリル酸ｎ−ブチル、（メタ）アクリル酸ｉｓｏ−ブチル、（メタ）アクリル酸ｓｅｃ−ブチル、（メタ）アクリル酸ｔｅｒｔ−ブチル、（メタ）アクリル酸ｎ−アミル、（メタ）アクリル酸ｉｓｏ−アミル、（メタ）アクリル酸ｎ−ヘキシル、（メタ）アクリル酸ｎ−オクチル、（メタ）アクリル酸２−エチルヘキシル、（メタ）アクリル酸ｎ−ラウリル、（メタ）アクリル酸ｎ−トリデシル、（メタ）アクリル酸ｎ−ステアリル、（メタ）アクリル酸フェニル、（メタ）アクリル酸ベンジル、（メタ）アクリル酸シクロヘキシル、（メタ）アクリル酸４−ｔｅｒｔ−ブチルシクロヘキシル、（メタ）アクリル酸イソボルニル、（メタ）アクリル酸トリシクロデカニル、（メタ）アクリル酸ジシクロペンタジエニル、（メタ）アクリル酸アダマンチル、（メタ）アクリル酸グリシジル、（メタ）アクリル酸テトラヒドロフルフリル、（メタ）アクリル酸２−メトキシエチル、（メタ）アクリル酸２−エトキシエチル、（メタ）アクリル酸ジメチルアミノエチル、（メタ）アクリル酸ジエチルアミノエチル、（メタ）アクリル酸トリフルオロエチル、（メタ）アクリル酸テトラフルオロプロピル、（メタ）アクリル酸ペンタフルオロプロピル、（メタ）アクリル酸オクタフルオロペンチル、（メタ）アクリル酸ペンタデカフルオロオクチル、（メタ）アクリル酸ヘプタデカフルオロデシル、Ｎ，Ｎ−ジメチル（メタ）アクリルアミド、（メタ）アクリロイルモルホリン、（メタ）アクリロニトリル、ポリエチレングリコール（メタ）アクリレート、ポリプロピレングリコール（メタ）アクリレート、ポリエチレングリコール−ポリプロピレングリコール（メタ）アクリレート、ポリエチレングリコール−ポリブチレングリコール（メタ）アクリレート、ポリプロピレングリコール−ポリブチレングリコール（メタ）アクリレート、メトキシポリエチレングリコール（メタ）アクリレート、エトキシポリエチレングリコール（メタ）アクリレート、ブトキシポリエチレングリコール（メタ）アクリレート、オクトキシポリエチレングリコール（メタ）アクリレート、ラウロキシポリエチレングリコール（メタ）アクリレート、ステアロキシポリエチレングリコール（メタ）アクリレート、フェノキシポリエチレングリコール（メタ）アクリレート、メトキシポリプロピレングリコール（メタ）アクリレート、オクトキシポリエチレングリコール−ポリプロピレングリコール（メタ）アクリレート等のポリアルキレンオキサイド基含有（メタ）アクリレートなどが挙げられる。これらのモノマーは、１種単独で又は２種以上を混合して用いることができる。
【００８６】
リビングアニオン重合法においては、使用するモノマーが、アニオン性基等の活性プロトンを持つ基を有するモノマーの場合、リビングアニオン重合ポリマーの活性末端が直ちにこれら活性プロトンを持つ基と反応し失活するため、ポリマーが得られにくい。リビングアニオン重合では、活性プロトンを持つ基を有するモノマーをそのまま重合することは困難であるため、活性プロトンを持つ基を保護した状態で重合し、その後、保護基を脱保護することで活性プロトンを持つ基を再生することが好ましい。
【００８７】
このような理由から、ポリマーブロックＡ３においては、脱保護をすることによりアニオン性基に再生可能な保護基を有する（メタ）アクリレートを含むモノマーを用いることが好ましい。当該モノマーを使用することで、重合時には前述の重合の阻害を防止できる。また、保護基により保護されたアニオン性基は、ブロックポリマーを得た後に脱保護することによりアニオン性基に再生することが可能である。
【００８８】
例えばアニオン性基がカルボキシル基の場合、カルボキシル基をエステル化し、後工程として加水分解等で脱保護することによりカルボキシル基を再生することができる。この場合のカルボキシル基に変換可能な保護基としては、エステル結合を有する基が好ましく、例えば、メトキシカルボニル基、エトキシカルボニル基、ｎ−プロポキシカルボニル基、ｎ−ブトキシカルボニル基等の第１級アルコキシカルボニル基；イソプロポキシカルボニル基、ｓｅｃ−ブトキシカルボニル基等の第２級アルコキシカルボニル基；ｔ−ブトキシカルボニル基等の第３級アルコキシカルボニル基；ベンジルオキシカルボニル基等のフェニルアルコキシカルボニル基；エトキシエチルカルボニル基等のアルコキシアルキルカルボニル基などが挙げられる。
【００８９】
アニオン性基がカルボキシル基の場合、使用できるモノマーとしては、メチル（メタ）アクリレート、エチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、イソブチル（メタ）アクリレート、ｔ−ブチル（メタ）アクリレート、２−エチルヘキシル（メタ）アクリレート、デシル（メタ）アクリレート、ウンデシル（メタ）アクリレート、ドデシル（メタ）アクリレート（ラウリル（メタ）アクリレート）、トリデシル（メタ）アクリレート、ペンタデシル（メタ）アクリレート、ヘキサデシル（メタ）アクリレート、ヘプタデシル（メタ）アクリレート、オクタデシル（メタ）アクリレート（ステアリル（メタ）アクリレート）、ノナデシル（メタ）アクリレート、イコサニル（メタ）アクリレート等のアルキル（メタ）アクリレート；ベンジル（メタ）アクリレート等のフェニルアルキレン（メタ）アクリレート；エトキシエチル（メタ）アクリレート等のアルコキシアルキル（メタ）アクリレートなどが挙げられる。これらの（メタ）アクリレートは、１種単独で用いることも２種以上併用することもできる。また、これらの（メタ）アクリレートの中でも、カルボキシル基への変換反応が容易である観点から、ｔ−ブチル（メタ）アクリレート及びベンジル（メタ）アクリレートからなる群より選ばれる１種以上が好ましく、工業的に入手のしやすさの観点から、ｔ−ブチル（メタ）アクリレートがより好ましい。
【００９０】
一般式（ｃ１）中、Ｂは、芳香族基又はアルキル基を表す。アルキル基としては、炭素原子数１〜１０のアルキル基を用いることができる。また、ｎは１〜５の整数を表す。
【００９１】
リビングアニオン重合法においては、求核性の強いスチレン系ポリマーの活性末端に（メタ）アクリレートモノマーを直接重合しようとした場合、カルボニル炭素への求核攻撃によりポリマー化できない場合がある。このため、前記Ａ１−Ａ２に（メタ）アクリレートモノマーの重合を行う際には反応調整剤を使用し、求核性を調整した後、（メタ）アクリレートモノマーを重合することができる。一般式（ｃ１）におけるＢは、反応調整剤に由来する基である。反応調整剤の具体例としては、ジフェニルエチレン、α−メチルスチレン、ｐ−メチル−α−メチルスチレン等が挙げられる。
【００９２】
リビングアニオン重合法は、反応条件を整えることにより、従来のフリーラジカル重合で用いられるようなバッチ方式により実施できる他、マイクロリアクターによる連続的に重合する方法であってもよい。マイクロリアクターは、重合開始剤とモノマーの混合性が良好であるため、反応が同時に開始し、温度が均一で重合速度を揃えることができるため、製造される重合体の分子量分布を狭くできる。また、同時に、成長末端が安定であるため、ブロックの両成分が混じりあわないブロック共重合体を製造することが容易になる。また、反応温度の制御性が良好であるため副反応を抑えることが容易である。
【００９３】
その後、活性プロトンを有する化合物（メタノール等）で反応をクエンチすることでブロック共重合体を製造する。
【００９４】
一般式（ｃ１）で表されるポリマー（Ｃ１）を前記マイクロリアクターで製造する場合は、前記第一のモノマーとして、疎水性基を有するモノマー（例えば、芳香環又は複素環を有するモノマー）を使用し、重合開始剤として有機リチウム開始剤を使用して反応させることで、Ａ２の、疎水性基を有するポリマーブロック（例えば、芳香環又は複素環を有するモノマー由来の構造単位を有するポリマーブロック）を得る（ポリマーブロックＡ２の片末端には、Ａ１の有機リチウム開始剤残基である有機基が結合している）。
【００９５】
次に、反応調整剤を使用して成長末端の反応性を調整した後、前記アニオン性基に再生可能な保護基を有する（メタ）アクリレートを含むモノマーを前記第二のモノマーとして反応させてポリマーブロックを得る。
【００９６】
この後、加水分解等の脱保護反応によりアニオン性基に再生することにより、前記Ａ３（すなわち、アニオン性基を含むポリマーブロック）が得られる。
【００９７】
前記アニオン性基に再生可能な保護基のエステル結合を加水分解等の脱保護反応によりアニオン性基に再生させる方法を下記のとおり詳細に述べる。
【００９８】
エステル結合の加水分解反応は、酸性条件下でも塩基性条件下でも進行するが、エステル結合を有する基に応じて条件がやや異なる。例えば、エステル結合を有する基が、メトキシカルボニル基等の第１級アルコキシカルボニル基、又は、イソプロポキシカルボニル基等の第２級アルコキシカルボニル基の場合は、塩基性条件下で加水分解を行うことでカルボキシル基を得ることができる。この際、塩基性条件下とする塩基性化合物としては、例えば、水酸化ナトリウム、水酸化カリウム等の金属水酸化物などが挙げられる。
【００９９】
エステル結合を有する基が、ｔ−ブトキシカルボニル基等の第３級アルコキシカルボニル基の場合は、酸性条件下で加水分解を行うことによりカルボキシル基を得ることができる。この際、酸性条件下とする酸性化合物としては、塩酸、硫酸、リン酸等の鉱酸；トリフルオロ酢酸等のブレステッド酸；トリメチルシリルトリフラート等のルイス酸などが挙げられる。ｔ−ブトキシカルボニル基の酸性条件下での加水分解の反応条件については、例えば、「日本化学会編第５版  実験化学講座１６  有機化合物の合成ＩＶ」に開示されている。
【０１００】
ｔ−ブトキシカルボニル基をカルボキシル基に変換する方法としては、例えば、上記の酸に代えて陽イオン交換樹脂を用いた方法も挙げられる。陽イオン交換樹脂としては、例えば、ポリマー鎖の側鎖にカルボキシル基（−ＣＯＯＨ）、スルホ基（−ＳＯ３Ｈ）等の酸基を有する樹脂が挙げられる。これらの中でも、当該樹脂の側鎖にスルホ基を有する、強酸性を示す陽イオン交換樹脂が、反応の進行を速くできることから好ましい。陽イオン交換樹脂の市販品としては、オルガノ株式会社製の強酸性陽イオン交換樹脂「アンバーライト」等が挙げられる。陽イオン交換樹脂の使用量は、効果的に加水分解できる観点から、一般式（ｃ１）で表されるポリマー１００質量部に対して、５〜２００質量部が好ましく、１０〜１００質量部がより好ましい。
【０１０１】
エステル結合を有する基がベンジルオキシカルボニル基等のフェニルアルコキシカルボニル基である場合は、水素化還元反応を行うことによりカルボキシル基に変換できる。この際、反応条件としては、室温下、酢酸パラジウム等のパラジウム触媒の存在下で、水素ガスを還元剤として用いて反応させることにより定量的にフェニルアルコキシカルボニル基をカルボキシル基に再生できる。
【０１０２】
上記のように、エステル結合を有する基の種類によってカルボキシル基への変換の際の反応条件が異なるため、例えば、Ａ３の原料としてｔ−ブチル（メタ）アクリレートとｎ−ブチル（メタ）アクリレートとを用いて共重合して得られたポリマーは、ｔ−ブトキシカルボニル基とｎ−ブトキシカルボニル基とを有することになる。ここで、ｔ−ブトキシカルボニル基が加水分解する酸性条件下では、ｎ−ブトキシカルボニル基は加水分解しないことから、ｔ−ブトキシカルボニル基のみを選択的に加水分解してカルボキシル基へ脱保護が可能となる。したがって、Ａ３の原料モノマーである、アニオン性基に再生可能な保護基を有する（メタ）アクリレートを含むモノマーを適宜選択することにより親水ブロック（Ａ３）の酸価の調整が可能となる。
【０１０３】
顔料がポリマー（Ｃ１）によって水中に分散された水性顔料分散体の安定性を向上させる観点から、一般式（ｃ１）で表されるポリマー（Ｃ１）において、ポリマーブロック（Ａ２）とポリマーブロック（Ａ３）とがランダムに配列して結合したランダム共重合体ではなく、前記ポリマーブロックがある程度の長さのまとまりとなって規則的に結合したブロック共重合体であるほうが有利である。水性顔料分散体は、インクの製造に使用する原料であり、ポリマー（Ｃ１）を用いて顔料を高濃度で水中に分散させた液体である。ポリマーブロック（Ａ２）及びポリマーブロック（Ａ３）のモル比Ａ２：Ａ３は、例えばインクジェット記録方式でインクを吐出する際に求められる良好な吐出安定性を維持しやすい観点、及び、発色性等に更に優れた印刷物を製造可能なインクを得やすい観点から、１００：１０〜１００：５００が好ましく、１００：１０〜１００：４５０がより好ましい。
【０１０４】
一般式（ｃ１）で表されるポリマー（Ｃ１）において、ポリマーブロック（Ａ２）を与える、芳香環又は複素環を有するモノマー数は、５〜４０が好ましく、６〜３０がより好ましく、７〜２５が更に好ましい。ポリマーブロック（Ａ３）を構成するアニオン性基の数は、３〜２０が好ましく、４〜１７がより好ましく、５〜１５が更に好ましい。
【０１０５】
ポリマーブロック（Ａ２）及びポリマーブロック（Ａ３）のモル比Ａ２：Ａ３は、ポリマーブロック（Ａ２）を構成する芳香環又は複素環のモル数と、ポリマーブロック（Ａ３）を構成するアニオン性基のモル数とのモル比で表した場合、１００：７．５〜１００：４００が好ましい。
【０１０６】
一般式（ｃ１）で表されるポリマー（Ｃ１）の酸価は、例えばインクジェット記録方式でインクを吐出する際に求められる良好な吐出安定性を維持しやすい観点、及び、耐擦過性等の点でより一層優れた印刷物を製造可能なインクが得られやすい観点から、４０〜４００ｍｇＫＯＨ／ｇが好ましく、４０〜３００ｍｇＫＯＨ／ｇがより好ましく、４０〜１９０ｍｇＫＯＨ／ｇが更に好ましい。ポリマー（Ｃ１）の酸価は、ポリマー（Ｃ１）の微粒子の測定方法と同様の酸価測定方法による酸価とした。
【０１０７】
ポリマー（Ｃ１）のアニオン性基は中和されていることが好ましい。ポリマー（Ｃ１）のアニオン性基を中和する塩基性化合物としては、公知慣用のものがいずれも使用でき、例えば、水酸化ナトリウム、水酸化カリウム等のアルカリ金属水酸化物などの無機塩基性物質や、アンモニア、トリエチルアミン、アルカノールアミン等の有機塩基性化合物を用いることができる。
【０１０８】
水性顔料分散体中に存在するポリマー（Ｃ１）の中和量は、ポリマーの酸価に対して１００％中和されている必要はない。具体的には、ポリマー（Ｃ１）の中和率が２０〜２００％になるように中和されることが好ましく、８０〜１５０％になるように中和されることがより好ましい。
【０１０９】
樹脂成分（Ｃ）は、優れたセット性及び密着性を得やすい観点から、カルボニル基を有することが好ましい。カルボニル基は、アルデヒド基、ケトン基、アミド基、カルボキシル基等に含まれていてよい。樹脂成分（Ｃ）としては、アルデヒド基を有するアクリル系樹脂、ケトン基を有するアクリル系樹脂、アミド基を有するアクリル系樹脂、カルボキシル基を有するアクリル系樹脂等が挙げられ、アミド基を有するアクリル系樹脂が好ましい。
【０１１０】
カルボニル基を有するバインダー樹脂は、カルボニル基を有する単量体を含有する単量体成分を重合させることによって得ることが可能であり、カルボニル基を有する単量体と、その他の単量体と、を含有する単量体成分を重合させることによって得てもよい。単量体の重合方法としては、溶液重合法、乳化重合法等が挙げられる。
【０１１１】
アミド基を有するアクリル系樹脂としては、アミド基を有するアクリル系単量体と、必要に応じて使用されるその他の単量体との重合体を使用することができる。
【０１１２】
アミド基を有するアクリル系単量体としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−メチロール（メタ）アクリルアミド、Ｎ−イソプロピル（メタ）アクリルアミド、Ｎ−ブチル（メタ）アクリルアミド、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジメチルアミノプロピル（メタ）アクリルアミド、ダイアセトン（メタ）アクリルアミド、ヒドロキシエチル（メタ）アクリルアミド、アクリルアマイド、Ｎ，Ｎ−ジメチル（メタ）アクリルアマイド等を使用することができる。
【０１１３】
前記アクリル系樹脂の製造に使用可能なその他の単量体としては、例えば、（メタ）アクリル酸やそのアルカリ金属塩；メチル（メタ）アクリレート、エチル（メタ）アクリレート、ブチル（メタ）アクリレート、２−エチルヘキシル（メタ）アクリレート、ベンジル（メタ）アクリレート、シクロへキシル（メタ）アクリレート等の（メタ）アクリル酸エステル系単量体；（メタ）アクリロニトリル、２−ジメチルアミノエチル（メタ）アクリレート、グリシジル（メタ）アクリレート等のアクリル系単量体；芳香族ビニル化合物（スチレン、α−メチルスチレン、ｐ−ｔｅｒｔ−ブチルスチレン、ビニルナフタレン、ビニルアントラセン等）、ビニルスルホン酸化合物（ビニルスルホン酸、スチレンスルホン酸等）、ビニルピリジン化合物（２−ビニルピリジン、４−ビニルピリジン、ナフチルビニルピリジン等）、ビニルトリエトキシシラン、ビニルトリメトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、２−アセトアセトキシエチルメタクリレートなどを使用することができる。
【０１１４】
前記その他の単量体としては、顔料との親和性をより一層向上させる観点から、スチレン、ベンジル（メタ）アクリレート等の、芳香族基を有する単量体が好ましい。
【０１１５】
前記アミド基を有するアクリル系樹脂は、再分散性の向上という効果をインクに付与し、かつ、水性媒体（Ａ）中での分散安定性に優れる。アミド基を有するアクリル系樹脂において、前記アミド基を有するアクリル系単量体の使用量は、インクの再分散性及びインク成分の水性媒体（Ａ）中での分散安定性をより一層向上させる観点から、アクリル系樹脂の製造に使用する単量体の全量に対して、０．５〜５質量％が好ましく、０．５〜４質量％がより好ましく、１．５〜３質量％が更に好ましい。
【０１１６】
前記アクリル系樹脂としては、ゲルパーミエーションクロマトグラフィーによる分子量測定時の展開溶媒であるテトラヒドロフラン（ＴＨＦ）に不溶で分子量の測定が困難な成分を含有するものであってもよいが、インク中に含まれる水等の溶媒を吸収しにくいプラスチックや金属、又は、疎水性の高いコート紙やアート紙へのインクの付着性をより一層向上させる観点から、２５℃におけるＴＨＦ不溶成分の含有率が２０質量％未満であるものが好ましく、５質量％未満であるものがより好ましく、ＴＨＦ不溶成分を含有しないものが更に好ましい。
【０１１７】
前記アクリル系樹脂（例えば、ＴＨＦに溶解するアクリル系樹脂）の数平均分子量は、１０，０００〜１００，０００が好ましく、２０，０００〜１００，０００がより好ましい。前記アクリル系樹脂の重量平均分子量は、３０，０００〜１，０００，０００が好ましく、５０，０００〜１，０００，０００がより好ましい。
【０１１８】
ポリオレフィンとしては、オレフィン系モノマーを主成分とするモノマーの単独重合体又は共重合体を使用することができる。オレフィン系モノマーとしては、例えば、エチレン、プロピレン、ブテン、ヘキセン、メチルブテン、メチルペンテン、メチルへキセン等のα−オレフィン；ノルボルネン等の環状オレフィンなどを使用することができる。
【０１１９】
ポリオレフィンとしては、酸化ポリオレフィンを使用することもできる。酸化ポリオレフィンとしては、例えば、熱分解、酸、アルカリ成分等を用いた化学的分解などにより、分子内に酸素原子が導入されたポリオレフィンを使用することができる。前記酸素原子は、例えば、極性を有するカルボキシル基等を構成する。
【０１２０】
ポリオレフィンの融点は、９０〜２００℃が好ましく、１２０℃以上１６０℃未満がより好ましい。これらの場合、印刷直後に印刷物を重ね合わせた場合でも、基材の表面のインクが剥離しない良好なセット性と、優れた耐擦過性とを付与することができる。なお、ポリオレフィンの融点は、ＪＩＳ  Ｋ  ００６４に準拠した融点測定装置によって測定した値を指す。
【０１２１】
ポリオレフィンは、前記したとおり水性媒体（Ａ）等の溶媒中に溶解又は分散した状態で存在することが好ましく、水性媒体（Ａ）等の溶媒中に分散したエマルジョンの状態であることがより好ましい。
【０１２２】
その場合、前記ポリオレフィンによって形成されるポリオレフィン粒子の平均粒子径は、例えばインクジェット記録方式で印刷する際にインクの良好な吐出安定性と印刷後の良好なセット性とを両立しやすい観点から、１０〜２００ｎｍが好ましく、３０〜１５０ｎｍがより好ましい。ポリオレフィン（Ａ）の平均粒子径は、日機装株式会社製のマイクロトラックＵＰＡ粒度分布計を用い、動的光散乱法で測定した値を示す。
【０１２３】
樹脂成分（Ｃ）としては、いわゆるコアシェル型の重合体を使用することが可能であり、カルボニル基をコア部又はシェル部のいずれか一方又は両方に有する重合体を使用することができる。樹脂成分（Ｃ）としては、難付着性の基材に対する優れた密着性と、インクジェット方式で吐出する場合に求められるレベルの優れた吐出安定性とを得やすい観点から、アミド基等のカルボニル基をコア部に有するコアシェル型の重合体が好ましい。コアシェル型重合体としては、インクジェット方式で吐出する場合に求められるレベルの更に優れた吐出安定性を得やすい観点から、ダイアセトンアクリルアミドを含む単量体成分のアクリル系樹脂を含むコア部と、任意のアクリル系樹脂を含むシェル部とを有するコアシェル型アクリル系樹脂を使用することが好ましい。
【０１２４】
樹脂成分（Ｃ）のガラス転移温度は、難付着性の基材に対する優れた密着性と、インクジェット方式で吐出する場合に求められるレベルの優れた吐出安定性とを得やすい観点から、−１２〜２５℃が好ましく、８℃〜２５℃がより好ましい。樹脂成分（Ｃ）のガラス転移温度は、樹脂成分（Ｃ）を構成する単量体の各ホモポリマーのガラス転移温度を用いて、下記ＦＯＸ式により求められる理論計算値として得ることができる。計算に用いるホモポリマーのガラス転移温度としては、「ＰＯＬＹＭＥＲ  ＨＡＮＤＢＯＯＫ  ＴＨＩＲＤ  ＥＤＩＴＩＯＮ」（Ａ  ＷＩＬＥＹ−ＩＮＴＥＲＳＣＩＥＮＣＥ  ＰＵＢＬＩＣＡＴＩＯＮ）に収録された値を用いることができる。
１／Ｔｇ＝Ｗ１／Ｔｇ１＋Ｗ２／Ｔｇ２＋・・・＋Ｗｎ／Ｔｇｎ
［式中、Ｔｇは、ビニル重合体のガラス転移温度（単位：Ｋ）であり、Ｗ１、Ｗ２、・・・、Ｗｎは、各モノマーの重量分率であり、Ｔｇ１、Ｔｇ２、・・・、Ｔｇｎは、各モノマーのホモポリマーのガラス転移温度である。］
【０１２５】
樹脂成分（Ｃ）は、難付着性の基材に対して優れた密着性を得やすい観点、前記スジの発生を防止しやすい観点、及び、印刷物の印字濃度や耐擦過性を向上させ、良好な光沢を付与する観点から、インクの全量に対して、１〜１０質量％が好ましく、２〜９質量％がより好ましく、２〜９質量％が更に好ましく、２〜９質量％が特に好ましく、３〜９質量％が極めて好ましい。また、これらの範囲で樹脂成分（Ｃ）を含有するインクは、印刷後の加熱工程を経て樹脂成分（Ｃ）が架橋し強固な被膜を形成することで、印刷物の耐擦過性をより一層向上させることができる。また、印刷物に水を滴下した場合、あるいは、水を含んだ布等でこすった場合でも、基材の表面のインクが剥離しない、良好な耐水性を付与することができる。
【０１２６】
本実施形態では、樹脂成分（Ｃ）と化合物（Ｄ）を組み合わせ使用することができる。樹脂成分（Ｃ）と化合物（Ｄ）とを組み合わせ使用することによって、印刷物の良好なセット性と、優れた耐擦過性とを付与することができる。
【０１２７】
（尿素結合を有する化合物（Ｄ））
尿素結合を有する化合物（Ｄ）としては、尿素及び尿素誘導体からなる群より選ばれる１種以上を使用することができる。尿素及び尿素誘導体は、保湿機能が高く、湿潤剤として機能するため、インクジェットヘッドのインク吐出口におけるインクの乾燥や凝固を防止し、優れた吐出安定性を確保しやすい結果、印刷物のスジ発生を軽減しやすい効果がある。また、尿素及び尿素誘導体が加熱されると水を放出しやすいため、より一層優れたセット性を備えた印刷物を得る観点から、尿素又は尿素誘導体を用いる場合、非吸収性又は難吸収性の被記録媒体にインクを印刷後に加熱乾燥を行うことが好ましい。
【０１２８】
尿素誘導体としては、エチレン尿素、プロピレン尿素、ジエチル尿素、チオ尿素、Ｎ，Ｎ−ジメチル尿素、ヒドロキシエチル尿素（例えば２−ヒドロキシエチル尿素）、ヒドロキシブチル尿素、エチレンチオ尿素、ジエチルチオ尿素等が挙げられ、これらは１種単独又は２種以上組み合わせ使用することができる。中でも、化合物（Ｄ）としては、より一層優れたセット性を備えた印刷物を得る観点から、尿素、エチレン尿素及び２−ヒドロキシエチル尿素からなる群より選ばれる１種以上が好ましい。
【０１２９】
化合物（Ｄ）の含有量は、インクをインクジェット記録方式で吐出する場合に求められる吐出安定性や、セット性に優れた印刷物を得やすい観点から、インクの全量に対して、１〜２０質量％が好ましく、２〜１５質量％がより好ましく、３〜１０質量％が更に好ましい。
【０１３０】
インクが樹脂成分（Ｃ）及び化合物（Ｄ）を含有する場合、化合物（Ｄ）に対する樹脂成分（Ｃ）の質量割合［樹脂成分（Ｃ）／化合物（Ｄ）］は、印刷物のセット性向上効果を得やすい観点から、１／６〜６／１が好ましく、１／６〜３／１がより好ましく、１／５〜１／１が更に好ましい。
【０１３１】
（有機溶剤（Ｅ））
有機溶剤（Ｅ）としては、アセトン、メチルエチルケトン、メチルブチルケトン、メチルイソブチルケトン等のケトン類；メタノール、エタノール、２−メトキシエタノール、イソプロピルアルコール、１−プロパノール、２−プロパノール、２−メチル−１−プロパノール、１−ブタノール、２−ブタノール、ペンチルアルコール等のアルコール類；テトラヒドロフラン、１，４−ジオキサン、１，２−ジメトキシエタン等のエーテル類；ジメチルホルムアミド、Ｎ−メチルピロリドン、エチレングリコール、ジエチレングリコール、トリエチレングリコール、テトラエチレングリコール、プロピレングリコール、ポリエチレングリコール、ポリプロピレングリコール等のグリコール類；ブタンジオール、ペンタンジオール、ヘキサンジオール、これらと同族のジオール等のジオール類；ラウリン酸プロピレングリコール等のグリコールエステル；ジエチレングリコールモノエチル、ジエチレングリコールモノブチルエーテル、ジエチレングリコールモノヘキシルエーテル、プロピレングリコールエーテル、ジプロピレングリコールエーテル、及び、トリエチレングリコールエーテルを含むセロソルブ等のグリコールエーテル類；スルホラン；γ−ブチロラクトン等のラクトン類；Ｎ−（２−ヒドロキシエチル）ピロリドン等のラクタム類；グリセリン、グリセリン誘導体、ジグリセリン、ジグリセリン誘導体等のグリセリン類などが挙げられ、これらを１種単独又は２種以上組み合わせて使用することができる。
【０１３２】
有機溶剤（Ｅ）としては、吐出液滴が基材の表面に着弾した後、基材上で素早く乾燥する速乾効果を得やすい観点から、前記したものの他に、沸点が１００〜２００℃であり、かつ、２０℃での蒸気圧が０．５ｈＰａ以上である水溶性有機溶剤（ｅ１）が好ましい。
【０１３３】
水溶性有機溶剤（ｅ１）としては、３−メトキシ−１−ブタノール、３−メチル−３−メトキシ−１−ブタノール、３−メトキシ−３−メチル−１−ブチルアセテート、エチレングリコールモノメチルエーテル、エチレングリコールモノエチルエーテル、エチレングリコールモノプロピルエーテル、エチレングリコールモノブチルエーテル、エチレングリコールモノイソブチルエーテル、エチレングリコール−ｔ−ブチルエーテル、プロピレングリコールモノメチルエーテル、プロピレングリコールモノエチルエーテル、プロピレングリコールモノプロピルエーテル、プロピレングリコールモノメチルエーテルアセテート、ジエチレングリコールジメチルエーテル、ジエチレングリコールメチルエチルエーテル、ジエチレングリコールジエチルエーテル、ジプロピレングリコールジメチルエーテル、４−メトキシ−４−メチル−２−ペンタノン、エチルラクテート等が挙げられ、これらを１種単独又は２種以上組み合わせ使用することができる。
【０１３４】
中でも、水溶性有機溶剤（ｅ１）としては、インクの良好な分散安定性を維持しやすい観点、及び、例えばインクジェット装置が備えるインク吐出ノズルの、インクに含まれる溶剤の影響による劣化を抑制しやすい観点から、ＨＳＰ（ハンセン溶解度パラメータ）の水素結合項δＨが６〜３０（例えば６〜２０）であるような水溶性有機溶剤を使用することが好ましい。
【０１３５】
前記範囲のＨＳＰの水素結合項を有する水溶性有機溶剤の具体例としては、３−メトキシ−１−ブタノール、３−メチル−３−メトキシ−１−ブタノール、エチレングリコールモノメチルエーテル、エチレングリコールモノエチルエーテル、エチレングリコールモノプロピルエーテル、エチレングリコールモノブチルエーテル、エチレングリコールモノイソブチルエーテル、エチレングリコール−ｔ−ブチルエーテル、プロピレングリコールモノメチルエーテル、プロピレングリコールモノエチルエーテル、及び、プロピレングリコールモノプロピルエーテルからなる群より選ばれる１種以上が好ましく、３−メトキシ−１−ブタノール、及び、３−メチル−３−メトキシ−１−ブタノールからなる群より選ばれる１種以上がより好ましい。
【０１３６】
水性媒体（Ａ）と組み合わせ使用可能な有機溶剤としては、基材上でのインク速乾効果と、インク吐出口におけるインクの乾燥や凝固を防止する効果とを両立しやすい観点から、プロピレングリコール（ｅ２）、及び／又は、グリセリン、グリセリン誘導体、ジグリセリン及びジグリセリン誘導体からなる群より選ばれる１種以上の有機溶剤（ｅ３）を使用することが好ましい。プロピレングリコール（ｅ２）及び有機溶剤（ｅ３）のそれぞれは、水溶性有機溶剤（ｅ１）と併用してよい。
【０１３７】
有機溶剤（ｅ３）としては、例えば、グリセリン、ジグリセリン、ポリグリセリン、ジグリセリン脂肪酸エステル、下記一般式（ｅ３１）で表されるポリオキシプロピレン（ｎ）ポリグリセリルエーテル、下記一般式（ｅ３２）で表されるポリオキシエチレン（ｎ）ポリグリセリルエーテル等を、１種単独又は２種以上組み合わせ使用することができる。中でも、有機溶剤（ｅ３）は、印刷物のセット性に優れ、インク吐出口におけるインクの乾燥や凝固を防止する効果を得やすい観点から、グリセリン、及び、ｎ＝８〜１５のポリオキシプロピレン（ｎ）ポリグリセリルエーテルからなる群より選ばれる１種以上が好ましい。
【０１３８】
【化２】
2020100106.tif 000004
【０１３９】
一般式（ｅ３１）及び一般式（ｅ３２）中のｍ１、ｍ２、ｎ１、ｎ２、ｐ１、ｐ２、ｑ１及びｑ２は、各々独立して１〜１０の整数を示す。
【０１４０】
プロピレングリコール（ｅ２）に対する水溶性有機溶剤（ｅ１）の質量割合［水溶性有機溶剤（ｅ１）／プロピレングリコール（ｅ２）］は、印刷物のセット性に優れ、インク吐出口におけるインクの乾燥や凝固を防止する効果を得やすい観点から、１／２５〜２／１が好ましく、１／２５〜１／１がより好ましく、１／２０〜１／１が更に好ましい。
【０１４１】
有機溶剤（ｅ３）に対するプロピレングリコール（ｅ２）の質量割合［プロピレングリコール（ｅ２）／有機溶剤（ｅ３）］は、印刷物のセット性に優れ、インク吐出口におけるインクの乾燥や凝固を防止する効果を得やすい観点から、１／４〜８／１が好ましく、１／３〜６／１がより好ましく、１／２〜５／１が更に好ましい。
【０１４２】
有機溶剤（Ｅ）としては、インクジェット方式で吐出する場合に求められるレベルの良好な吐出安定性が得られやすい観点から、ＨＳＰの極性項が７以上、かつ、水素結合項が１５以上である溶媒（ｅ４）が好ましく、前記極性項が７〜１５（特に７〜１２）であり、かつ、前記水素結合項が１５〜３０（特に１７〜２２）である溶媒がより好ましい。
【０１４３】
溶媒（ｅ４）としては、１，２−プロパンジオール、１，２−ヘキサンジオール、１，４−ブタンジオール、１，３−ブタンジオール、１，２−ブタンジオール、３−メチル−１，５−ペンタンジオール、２−メチル−１，３−プロパンジオール、３−メチル−１，３−ブタンジオール、３−メチル−１，４−ブタンジオール等が挙げられ、インクジェットヘッドへのダメージが少ない観点、及び、基材へのインクのぬれ性が向上することによりセット性及び密着性が向上しやすい観点から、１，２−プロパンジオール、１，２−ヘキサンジオール、１，４−ブタンジオール、１，３−ブタンジオール、１，２−ブタンジオール、３−メチル−１，５−ペンタンジオール、２−メチル−１，３−プロパンジオール、３−メチル−１，３−ブタンジオール及び３−メチル−１，４−ブタンジオールからなる群より選ばれる少なくとも１種以上が好ましい。
【０１４４】
溶媒（ｅ４）の含有量は、インクジェット方式で吐出する場合に求められるレベルの良好な吐出安定性が得られやすい観点から、インク全量に対して、１５〜４０質量％が好ましく、１５〜２５質量％がより好ましい。
【０１４５】
有機溶剤（Ｅ）の含有量は、セット性に優れる観点、及び、インクジェット方式で吐出する場合に求められるレベルの良好な吐出性が得られやすいことにより鮮明な印刷物を得やすい観点から、インク全量に対して、１〜５０質量％が好ましく、５〜５０質量％がより好ましい。１５〜５０質量％が更に好ましく、１５〜４５質量％が特に好ましい。
【０１４６】
（界面活性剤（Ｆ））
界面活性剤（Ｆ）を用いることにより、インクジェットヘッドの吐出口から吐出されたインクが基材に着弾後、表面で良好に濡れ広がりやすいこと等から、印刷物のスジ発生を防止しやすい。さらに、界面活性剤（Ｆ）を用いることにより、インクの表面張力を低下させる等することでインクのレベリング性を向上させることができる。
【０１４７】
界面活性剤（Ｆ）としては、各種のアニオン性界面活性剤、ノニオン性界面活性剤、カチオン性界面活性剤、両性界面活性剤等を使用することができ、スジ状の印刷不良が発生することを抑制しやすい観点から、アニオン性界面活性剤、及び、ノニオン性界面活性剤からなる群より選ばれる１種以上が好ましい。
【０１４８】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩等を挙げることができる。
【０１４９】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー等が挙げられ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、及び、ポリエチレングリコールポリプロピレングリコールブロックコポリマーからなる群より選ばれる１種以上が好ましい。
【０１５０】
インクは、スジ状の印刷不良が発生することを抑制しやすい観点から、アセチレン系界面活性剤を含有することが好ましい。アセチレン系界面活性剤は、分子中にアセチレン構造を有する界面活性剤である。アセチレン系界面活性剤は、スジ状の印刷不良が発生することを抑制しやすい観点から、アセチレングリコール、及び、アセチレングリコールのオキシエチレン付加物からなる群より選ばれる１種以上が含むことが好ましい。
【０１５１】
その他の界面活性剤としては、ポリシロキサンオキシエチレン付加物等のシリコーン系界面活性剤；パーフルオロアルキルカルボン酸塩、パーフルオロアルキルスルホン酸塩、オキシエチレンパーフルオロアルキルエーテル等のフッ素系界面活性剤；スピクリスポール酸、ラムノリピド、リゾレシチン等のバイオサーファクタントなども使用することができる。
【０１５２】
アセチレン系界面活性剤の含有量は、スジ状の印刷不良が発生することを抑制しやすい観点から、界面活性剤（Ｆ）の全量に対して、８０〜１００質量％が好ましく、８５〜１００質量％がより好ましく、９０〜１００質量％が更に好ましく、９５〜１００質量％が特に好ましい。
【０１５３】
アセチレン系界面活性剤の主鎖の炭素数は、スジ状の印刷不良が発生することを抑制しやすい観点から、２０以下が好ましく、１８以下がより好ましく、１５以下が更に好ましく、１３以下が特に好ましく、１２以下が極めて好ましく、１１以下が非常に好ましい。アセチレン系界面活性剤の主鎖の炭素数は、スジ状の印刷不良が発生することを抑制しやすい観点から、５以上が好ましく、８以上がより好ましく、１０以上が更に好ましい。主鎖の炭素数は、アセチレン結合を含む最も長い分子鎖（例えば炭素鎖）の炭素数である。
【０１５４】
界面活性剤（Ｆ）のＨＬＢ値は、スジ状の印刷不良が発生することを抑制しやすい観点、及び、水を主溶媒とするインクに界面活性剤（Ｆ）が溶解した状態を安定的に維持しやすい観点から、１〜１２が好ましく、１〜１０がより好ましく、２〜９が更に好ましく、３〜８が特に好ましく、４〜８が極めて好ましい。アセチレン系界面活性剤のＨＬＢ値は、スジ状の印刷不良が発生することを抑制しやすい観点、及び、水を主溶媒とするインクに界面活性剤（Ｆ）が溶解した状態を安定的に維持しやすい観点から、これらの範囲であることが好ましい。界面活性剤（Ｆ）のＨＬＢ値は、例えばグリフィン法により求めることができる。
【０１５５】
界面活性剤（Ｆ）の含有量は、インクの全量に対して、０．００１〜５質量％が好ましく、０．００１〜３質量％がより好ましく、０．００１〜２質量％が更に好ましく、０．００１〜１．５質量％が特に好ましく、０．０１〜１．５質量％が極めて好ましく、０．１〜１．５質量％が非常に好ましく、０．５〜１．５質量％がより一層好ましく、０．８〜１．５質量％が更に好ましく、１〜１．５質量％が特に好ましい。これらの含有量で界面活性剤（Ｆ）を含有するインクは、吐出液滴の基材の表面での濡れ性が良好であり、基材上で充分な濡れ広がりを有しやすく、印刷物のスジ発生を防止する効果を得やすい。さらに、上記各範囲の界面活性剤（Ｆ）を含有するインクは、塗膜のレベリング性を向上させる効果を得やすい。同様の観点から、アセチレン系界面活性剤の含有量が、上記各範囲であることが好ましい。
【０１５６】
（カルボニル基と反応し得る構造を有する化合物（Ｇ））
カルボニル基と反応し得る構造を有する化合物（Ｇ）を用いることにより、優れたセット性と密着性とを得やすい。特に、樹脂成分（Ｃ）がカルボニル基を有する場合には、インクが基材の表面に印刷され、インク中の水性媒体（Ａ）等の溶媒が揮発した後に、化合物（Ｇ）の官能基とカルボニル基とが反応（例えば、脱水縮合に伴う架橋）することにより基材の表面に定着しやすいことから、更に優れたセット性と密着性とを得やすい。
【０１５７】
カルボニル基と反応し得る構造としては、ヒドラジン構造、ヒドラジノ構造等が挙げられる。化合物（Ｇ）としては、アジピン酸ジヒドラジド、セバシン酸ジヒドラジド、ドデカンジオヒドラジド、イソフタル酸ジヒドラジド、サリチル酸ジヒドラジド等が挙げられる。
【０１５８】
化合物（Ｇ）の含有量は、基材への更に優れた密着性を得やすい観点から、インクの全量に対して、０．００３〜０．５質量％が好ましく、０．０１〜０．５質量％がより好ましい。化合物（Ｇ）の含有量は、基材への更に優れた密着性を得やすい観点から、樹脂成分（Ｃ）１００質量部に対して０．１〜５質量部が好ましい。樹脂成分（Ｃ）と化合物（Ｇ）との質量割合［樹脂成分（Ｃ）／化合物（Ｇ）］は、優れたセット性を得やすい観点から、２０／１〜１０００／１が好ましく、１００／１〜５００／１がより好ましい。
【０１５９】
（その他の添加剤）
インクは、湿潤剤（乾燥抑止剤）、浸透剤、防腐剤（例えば、ソー・ジャパン株式会社製のＡＣＴＩＣＩＤＥ  Ｂ−２０）、粘度調整剤、ｐＨ調整剤、キレート化剤、可塑剤、酸化防止剤、紫外線吸収剤等のその他の添加剤を含有することができる。
【０１６０】
湿潤剤としては、インクジェットヘッドの吐出ノズルにおけるインクの乾燥を防止することを目的として使用することができる。湿潤剤の含有量は、インクの全量に対して、５０質量％以下が好ましく、１０質量％以下がより好ましく、５質量％以下が更に好ましい。湿潤剤の含有量は、インクの全量に対して３質量％以上が好ましい。
【０１６１】
湿潤剤としては、水との混和性があり、インクジェットヘッドの吐出口の閉塞防止効果が得られるものが好ましく、例えば、エチレングリコール、ジエチレングリコール、トリエチレングリコール、分子量２０００以下のポリエチレングリコール、ジプロピレングリコール、トリプロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等が挙げられる。
【０１６２】
浸透剤としては、エタノール、イソプロピルアルコール等の低級アルコール；エチレングリコールヘキシルエーテル、ジエチレングリコールブチルエーテル等のアルキルアルコールのエチレンオキシド付加物；プロピレングリコールプロピルエーテル等のアルキルアルコールのプロピレンオキシド付加物などが挙げられる。浸透剤の含有量は、インクの全量に対して、３質量％以下が好ましく、１質量％以下がより好ましく、浸透剤を実質的に含有しないことが更に好ましい。
【０１６３】
（インクの製造方法）
インクは、水性媒体（Ａ）及び色材（Ｂ）を混合することによって製造することが可能であり、例えば、水性媒体（Ａ）及び色材（Ｂ）に加えて、樹脂成分（Ｃ）、化合物（Ｄ）、有機溶剤（Ｅ）、界面活性剤（Ｆ）、化合物（Ｇ）等を混合することによって製造することができる。
【０１６４】
前記混合の際には、例えば、ビーズミル、超音波ホモジナイザー、高圧ホモジナイザー、ペイントシェーカー、ボールミル、ロールミル、サンドミル、サンドグラインダー、ダイノーミル、ディスパーマット、ＳＣミル、ナノマイザー等の分散機を使用することができる。
【０１６５】
インクの製造方法の一例としては、各成分を一括して混合した後に攪拌等することによって製造する方法が挙げられる。
【０１６６】
インクの製造方法の他の例としては、下記工程＜１＞〜＜４＞を経ることによって製造する方法が挙げられる。
＜１＞ポリマー（Ｃ１）等の樹脂成分（Ｃ）（顔料分散剤）と、顔料等の色材（Ｂ）と、必要に応じて溶媒等とを混合することで色材（Ｂ）を高濃度で含有する色材分散体ａを製造する工程
＜２＞化合物（Ｄ）と、必要に応じて溶媒とを混合することによって組成物ｂを製造する工程
＜３＞樹脂成分（Ｃ）（バインダー樹脂）と、水性媒体（Ａ）等とを含有する組成物ｃを製造する工程
＜４＞前記色材分散体ａと前記組成物ｂと前記組成物ｃとを混合する工程
【０１６７】
前記方法で得られたインクは、インク中に混入した不純物を除去する観点から、必要に応じて遠心分離処理や濾過処理を行うことが好ましい。
【０１６８】
本実施形態に係る印刷装置は、基材にインクを印刷するインクジェットヘッドを備え、インクジェットヘッドが複数のインク吐出口を有し、基材が、一の前記インク吐出口に対する最短距離と、他の前記インク吐出口に対する最短距離とが異なる複数の印刷位置を有し、前記印刷において、前記一のインク吐出口のインク及び前記他のインク吐出口のインクの印刷位置における着弾時間の差が０．２０ｍｓ以下である。本実施形態に係る印刷装置は、本実施形態に係る印刷物の製造方法に用いることができる。
【０１６９】
本実施形態に係る印刷装置は、インクジェットヘッドのインク吐出口と、段差を有する基材との相対位置を変化させる駆動部（駆動機構）を備えていてよい。駆動部は、例えば、インク吐出口の配列方向に垂直又は略垂直な方向に基材を相対移動させることができる。
【０１７０】
本実施形態に係る印刷装置は、インクジェットヘッドにおけるインクの吐出を制御する制御部を備えていてよい。制御部は、例えば、複数の吐出インクにおけるインクの平均飛翔速度、吐出のタイミング等を調整する。このように制御部によってインクの吐出を制御することにより、複数の吐出インクにおける着弾時間の差を調整できる。
【０１７１】
本実施形態に係る印刷装置は、基材（段差を有する基材）における印刷位置の位置情報を取得する検出部を備えていてよい。検出部は、例えば、基材の表面構造に関する情報を取得することにより印刷位置の位置情報を取得することができる。検出部は、印刷位置の位置情報として、インクジェットヘッドのインク吐出口と印刷位置との間の距離を取得してよい。検出部は、基材の表面の一部又は全部における位置情報を取得してよい。
【実施例】
【０１７２】
以下、実施例により本発明を説明するが、本発明はこれらの実施例に限定されるものではない。
【０１７３】
＜ポリマー（Ｐ−１）の調製＞
撹拌装置、滴下装置及び還流装置を有する反応容器にメチルエチルケトン１００質量部を仕込み、撹拌しながら反応容器内を窒素置換した。反応容器内を窒素雰囲気に保った状態で加温しメチルエチルケトンの還流状態とした後、滴下装置からスチレン７４質量部、アクリル酸１１質量部、メタクリル酸１５質量部及び重合開始剤（和光純薬工業株式会社製／「Ｖ−７５」）８質量部の混合液を反応容器内に２時間かけて滴下した。なお、滴下の途中より反応系の温度を８０℃に保った。
【０１７４】
滴下終了後、８０℃で更に２５時間反応を続けた。なお、反応の途中において、原料の消費状況を確認しながら、適宜、重合開始剤を追加した。反応終了後、メチルエチルケトンを減圧下で留去し、得られた固体を粉砕することによって粉状のポリマー（Ｐ−１）を得た。得られたポリマー（Ｐ−１）の物性値は以下のように測定した。
【０１７５】
（数平均分子量（Ｍｎ）の測定）
ゲル・パーミエーション・クロマトグラフィー（ＧＰＣ）法により、下記の条件で測定した。
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン
流速：１．０ｍＬ／分
注入量：１００μＬ（試料濃度０．４質量％のテトラヒドロフラン溶液）
標準試料：下記の標準ポリスチレンを用いて検量線を作成した。
【０１７６】
｛標準ポリスチレン｝
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【０１７７】
（酸価の測定）
ＪＩＳ試験方法Ｋ  ００７０−１９９２に準拠して酸価を測定した。テトラヒドロフランに試料０．５ｇを溶解させ、フェノールフタレインを指示薬として、０．１Ｍ水酸化カリウムアルコール溶液で滴定することにより酸価を求めた。
【０１７８】
＜水性顔料分散体の調製＞
フタロシアニン系顔料ファストゲンブルーＰｉｇｍｅｎｔ（ＤＩＣ株式会社製：Ｃ．Ｉ．ピグメント１５：３）１００質量部、及び、前記ポリマー（Ｐ−１）（顔料分散剤）３０質量部をインテンシブミキサー（株式会社日本アイリッヒ製）に仕込み、ローター周速２．９ｍ／ｓ、パン周速１ｍ／ｓで混合した。次に、前記インテンシブミキサーにＰＧ（旭硝子株式会社製、プロピレングリコール）５０質量部、及び、３４質量％水酸化カリウム水溶液９．７質量部を添加し、前記と同様のローター周速及びパン周速で２時間混練した。
【０１７９】
次に、前記インテンシブミキサーの撹拌を継続しながら、前記インテンシブミキサーにイオン交換水４７７質量部を徐々に加えることによって、顔料濃度１５質量％の水性顔料分散体を得た。
【０１８０】
＜バインダー樹脂の準備＞
バインダー樹脂としてＪＯＮＣＲＹＬ  ＰＤＸ７６１５（ＢＡＳＦ社製、スチレン／アクリル系樹脂、Ｔｇ：３３℃、ＭＦＴ（Ｍｉｎｉｍｕｍ  ｆｉｌｍ  ｆｏｒｍｉｎｇ  ｔｅｍｐｅｒａｔｕｒｅ）：５℃未満、酸価：５１ｍｇＫＯＨ／ｇ、粒子径：１２０ｎｍ）を準備した。
【０１８１】
＜水性インクの調製＞
プロピレングリコール２５．０質量部、グリセリン１６．０質量部、トリエタノールアミン（ｐＨ調整剤）０．２質量部、エチレン尿素５．０質量部、ＡＣＴＩＣＩＤＥ  Ｂ−２０（ソー・ジャパン株式会社製、防腐剤）０．１質量部、Ｓｕｒｆｙｎоｌ４２０：アセチレン系界面活性剤（エボニック・ジャパン社製、主鎖の炭素数：１０、ＥＯ付加数：１分子あたり１つ、ＨＬＢ値：４）１．２質量部、前述のバインダー樹脂８．０質量部、及び、前述の水性顔料分散体１７．１質量部をイオン交換水と混合することにより１００質量部の水性インクを得た。
【０１８２】
＜水性インクの粘度の測定＞
Ｅ型粘度計に相当する円錐平板形（コーン・プレート形）回転粘度計を使用し、下記条件にて水性インクの粘度を測定した。粘度は９．６ｍＰａ・ｓであった。
測定装置：ＴＶＥ−２５形粘度計（東機産業株式会社製、ＴＶＥ−２５  Ｌ）
校正用標準液：ＪＳ２０
測定温度：３２℃
回転速度：１０〜１００ｒｐｍ
注入量：１２００μＬ
【０１８３】
＜水性インクの静的表面張力の測定＞
ウィルヘルミ表面張力計を用いて水性インクの静的表面張力（２５℃）を測定した。水性インクの静的表面張力は３０．８ｍｓｅｃであった。
【０１８４】
＜印刷物の作製＞
リコー製のインクジェットヘッドＭＨ５４２１に前述の水性インクを充填し、ヘッドノズルプレート面からのインクサブタンクの水頭差を＋３５ｃｍ、負圧を−５．０ｋＰａに設定することで供給圧を調整した。基材としては、高さ２ｍｍの段差（鉛直方向における高所の印刷位置Ａと低所の印刷位置Ｂとの間の距離。図１（ａ）参照）を有する基材１、及び、高さ５ｍｍの段差を有する基材２を用いた。インクジェットヘッドの二つのインク吐出ｈａ，ｈｂ（インク吐出口の間隔：６ｃｍ）の配列方向に対して垂直な方向に段差が延在しており、段差の当該延在方向に沿って基材を搬送した。印刷位置Ａと、印刷位置Ａの鉛直方向上方を通過するインク吐出口ｈａとの最短距離を１ｍｍに設定した（印刷位置Ｂと、印刷位置Ｂの鉛直方向上方を通過するインク吐出口ｈｂとの最短距離・・・基材１：３ｍｍ、基材２：６ｍｍ）。
前記ヘッドの駆動条件として、インクジェットヘッドの駆動電圧を１８Ｖ、ヘッド温度を３２℃に設定し、液滴サイズを２１ｐＬに設定すると共に、平均飛翔速度及び吐出のタイミングを調整した上で、搬送速度（印刷速度）１００ｍ／ｍｉｎ又は５０ｍ／ｍｉｎで搬送された基材に対して、基材搬送方向に垂直な、印刷位置Ａと印刷位置Ｂにまたがる５ｐｔの細線（直線）画像を印刷することにより印刷物を得た。
平均飛翔速度として、インク吐出口から印刷位置までの平均速度を計測した。インク吐出口からの液滴の連続撮影を行うことにより平均飛翔速度を計測した。
【０１８５】
実施例１〜２及び比較例１では、インク吐出口ｈａ及びｈｂから同時に吐出し、実施例３では、インク吐出口ｈｂの吐出から０．２２ｍｓ後にインク吐出口ｈａから吐出し、実施例４では、インク吐出口ｈｂの吐出から０．４３ｍｓ後にインク吐出口ｈａから吐出し、実施例５では、インク吐出口ｈｂの吐出から０．１８ｍｓ後にインク吐出口ｈａから吐出した。実施例１、２及び５では、インク吐出口ｈｂの平均飛翔速度がインク吐出口ｈａの平均飛翔速度を上回るよう調整した。実施例３〜４及び比較例１では、インク吐出口ｈａの平均飛翔速度がインク吐出口ｈｂの平均飛翔速度を上回るよう調整した。吐出時の時刻、平均飛翔速度、着弾時の時刻（インク吐出口ｈｂの吐出時から着弾までの経過時間）、及び、着弾時間の差を表１に示す。
【０１８６】
＜印刷物の画質の評価＞
基材の搬送方向における印刷位置Ａと印刷位置Ｂと間の距離Ｘを測定した。すなわち、基材の搬送方向に対して垂直な方向に印刷位置Ａ及び印刷位置Ｂが位置することが好ましいところ、段差に起因する着弾位置のズレ（印刷位置Ｂの着弾遅れの有無及び程度）を評価した。距離Ｘが０．０５ｍｍ以下である場合を「Ａ」と評価し、距離Ｘが０．０５ｍｍを超え０．１５ｍｍ以下である場合を「Ｂ」と評価し、距離Ｘが０．１５ｍｍを超え０．３ｍｍ以下である場合を「Ｃ」と評価し、距離Ｘが０．３ｍｍを超える場合を「Ｄ」と評価した。着弾位置のズレ（距離Ｘ）及び評価結果を表１に示す。
【０１８７】
【表１】
2020100106.tif 000005
【符号の説明】
【０１８８】
Ａ，Ｂ…印刷位置、Ｄａ，Ｄｂ…距離、Ｈ…インクジェットヘッド、ｈａ，ｈｂ…インク吐出口、Ｓ…基材。
【図１】
2020100106.tif 000006